(57)【要約】  組成物の総重量に基づき、１５から９０重量パーセントの第１の重量平均分子量を有する第１のポリ（脂肪族エステル−カーボネート）、１０から８５重量パーセントの、第１の重量平均分子量より低い第２の重量平均分子量を有する第２のポリ（脂肪族エステル−カーボネート）、０．０１から０．５重量パーセントの離型剤、０．０１から０．５重量パーセントの熱安定剤、０．０１から０．５重量パーセントの鎖延長剤を含み、３００℃、１．２ｋｇのせん断荷重で測定すると、４０立方センチメートル／１０分未満の平均溶融体積流速、および、２５０℃、５．０ｋｇのせん断荷重で測定すると、４０立方センチメートル／１０分未満の平均溶融体積流速を有する、熱可塑性組成物。【特許請求の範囲】
【請求項１】
組成物の総重量に基づき、
１５から９０重量パーセント、または２０から８０重量パーセントの、第１の重量平均分子量を有する第１のポリ（脂肪族エステル−カーボネート）、
１０から８５重量パーセント、または２０から８０重量パーセント、または２５から６５重量パーセントの、前記第１の重量平均分子量より低い第２の重量平均分子量を有する第２のポリ（脂肪族エステル−カーボネート）、
０．０１から０．５重量パーセントの離型剤、
０．０１から０．５重量パーセントの熱安定剤、および
０．０１から０．５重量パーセントの鎖延長剤
を含む、熱可塑性組成物であって、
前記量は、合計１００重量パーセントであり、前記組成物の総重量に基づき、
前記熱可塑性組成物は、
３００℃で１．２ｋｇのせん断荷重、ドウェル３００秒で、ＡＳＴＭ１２３８に従い測定すると、４０立方センチメートル／１０分未満、または３０立方センチメートル／１０分未満、または１５立方センチメートル／１０分未満、または１０立方センチメートル／１０分未満の平均溶融体積流速、および
２５０℃で５．０ｋｇのせん断荷重、ドウェル３００秒で、ＡＳＴＭ１２３８に従い測定すると、４０立方センチメートル／１０分未満、または３０立方センチメートル／１０分未満、または２０立方センチメートル／１０分未満、または８立方センチメートル／１０分未満の平均溶融体積流速
を有する、熱可塑性組成物。
【請求項２】
前記組成物は、０．５メートル／分のライン速度で測定すると、非分枝ビスフェノールＡホモポリカーボネートをさらに含む同じ組成物よりも、少なくとも５℃低い、５％少ない、または少なくとも１０℃低い、または少なくとも１５℃低い温度でエンボス加工可能である、請求項１に記載の組成物。
【請求項３】
前記組成物は、
前記組成物から成型され、３．２ミリメートルの厚さを有する試験片について、ＡＳＴＭ  Ｄ２５６に従い測定すると、７５０ジュール／メートル超、または８００ジュール／メートル超のノッチありアイゾット衝撃強度、
ＡＳＴＭ  Ｄ６３８に従い測定すると、２，０００メガパスカル超、または２，１００メガパスカル超の引張弾性率、
ＡＳＴＭ  Ｄ６３８に従い測定すると、５０メガパスカル超、または５５メガパスカル超の引張降伏応力、
ＡＳＴＭ  Ｄ６３８に従い測定すると、８０％超、または９０％超の引張破壊伸び、および
前記組成物から成型され、３．２ミリメートルの厚さを有する試験片について、ＡＳＴＭ  Ｄ６４８に従い測定すると、１０８℃を超えるか、１０８℃に等しい熱たわみ温度
を有する、請求項１または２に記載の組成物。
【請求項４】
前記第１のポリ（脂肪族エステル−カーボネート）の重量平均分子量は、ゲル浸透クロマトグラフィにより、ビスフェノールＡホモポリカーボネート標準を用いて測定すると、５０，０００から８０，０００グラム／モル、または６５，０００から７５，０００グラム／モルであり、
前記第２のポリ（脂肪族エステル−カーボネート）の重量平均分子量は、ゲル浸透クロマトグラフィにより、ビスフェノールＡホモポリカーボネート標準を用いて測定すると、３０，０００から５０，０００グラム／モル、または３６，０００から４５，０００グラム／モルである、請求項１から３のいずれか一項に記載の組成物。
【請求項５】
前記第１および第２のポリ（脂肪族エステル−カーボネート）中の前記脂肪族エステル単位は、各々、セバシン酸から誘導され、各ポリ（脂肪族エステル−カーボネート）中に、１００モルパーセントの各ポリ（脂肪族エステル−カーボネート）に基づき、５から１０モルパーセント、または６から９モルパーセントの量で存在し、
前記カーボネート単位は、ビスフェノールＡから誘導される、請求項１から４のいずれか一項に記載の組成物。
【請求項６】
前記離型剤は、モノステアリン酸グリセロール、テトラステアリン酸ペンタエリスリトール、もしくは前記の少なくとも１つを含む組み合わせであり、または、前記離型剤は、モノステアリン酸グリセロールである、請求項１から５のいずれか一項に記載の組成物。
【請求項７】
１０から３０重量パーセント、もしくは５から３０重量パーセントの分枝ホモポリカーボネート、または
１０から３０重量パーセント、もしくは５から２５重量パーセントのポリカーボネート−ポリシロキサンコポリマ
をさらに含む、請求項１から６のいずれか一項に記載の組成物。
【請求項８】
１５から８０重量パーセント、または２０から６０重量パーセントの前記第１のポリ（脂肪族エステル−カーボネート）、
１０から８０重量パーセント、または２０から６０重量パーセントの前記第２のポリ（脂肪族エステル−カーボネート）、
０から５０重量パーセント、または１０から５０重量パーセントの分枝ビスフェノールＡホモポリカーボネート、
０．０１から０．５重量パーセントの前記離型剤、好ましくはモノステアリン酸グリセロール、および
０．０１から８重量パーセントの光安定剤
を含み、
前記組成物は、３００℃で１．２ｋｇのせん断荷重、ドウェル３００秒で、ＡＳＴＭ１２３８に従い測定すると、１５立方センチメートル／１０分未満の平均溶融体積流速を有する、請求項１から６のいずれか一項に記載の組成物。
【請求項９】
１５から３５重量パーセント、または２０から３０重量パーセントの前記第１のポリ（脂肪族エステル−カーボネート）、
４０から７５重量パーセント、または４５から７０重量パーセントの前記第２のポリ（脂肪族エステル−カーボネート）、
１０から３０重量パーセント、または１５から２５重量パーセントの分枝ビスフェノールＡホモポリカーボネート、
０．０１から０．５重量パーセントの前記離型剤、好ましくはモノステアリン酸グリセロール、および
０．０１から８重量パーセントの光安定剤
を含み、
前記組成物は、３００℃で１．２ｋｇのせん断荷重、ドウェル３００秒で、ＡＳＴＭ１２３８に従い測定すると、１５立方センチメートル／１０分未満の平均溶融体積流速を有する、請求項１から６のいずれか一項に記載の組成物。
【請求項１０】
６０から９０重量パーセント、または６５から８５重量パーセントの前記第１のポリ（脂肪族エステル−カーボネート）、
１０から４０重量パーセント、または１５から３５重量パーセントの前記第２のポリ（脂肪族エステル−カーボネート）、
０．０１から０．５重量パーセントの前記離型剤、好ましくはモノステアリン酸グリセロール、および
０．０１から８重量パーセントの光安定剤
を含み、
前記組成物は、３００℃で、１．２ｋｇのせん断荷重、３６０秒で、ＡＳＴＭ１２３８に従い測定すると、１０立方センチメートル／１０分未満の平均溶融体積流速を有する、請求項１から６のいずれか一項に記載の組成物。
【請求項１１】
前記第１のポリ（脂肪族エステル−カーボネート）、前記第２のポリ（脂肪族エステル−カーボネート）、前記離型剤、前記熱安定剤、および前記鎖延長剤を溶融混合する工程を含む、請求項１から１０のいずれか一項に記載の組成物を製造するための方法。
【請求項１２】
請求項１から１０のいずれか一項に記載の組成物を押し出し、層を形成させる工程を含む、層を製造するための方法。
【請求項１３】
前記層は、２から５，０００マイクロメートル、または５から１，０００マイクロメートル、または５から５００マイクロメートル、または５から５０マイクロメートルの厚さを有する、請求項１２に記載の方法。
【請求項１４】
請求項１２または１３に記載の層を、０．４５メートル／分、または０．５メートル／分、または０．６メートル／分、または０．７メートル／分のライン速度で、２３５から２５５℃にて熱的にエンボス加工する工程を含む、エンボス層を製造するための方法。
【請求項１５】
請求項１から１０のいずれか一項に記載の組成物、請求項１１に記載の方法により作製された組成物、または請求項１２から１４のいずれか一項に記載の方法により製造された層を含む物品。
【請求項１６】
前記物品は、層、またはエンボス層、またはエンボス再帰反射層である、請求項１５に記載の物品。
【発明の詳細な説明】
【技術分野】
【０００１】
この開示はポリカーボネート組成物、特に高流動、延性ポリカーボネート組成物、製造方法、およびその使用に関する。
【背景技術】
【０００２】
ポリカーボネート（ＰＣ）はビスフェノールおよびホスゲン、またはそれらの誘導体から誘導される合成工学熱可塑性樹脂である。それらは炭酸の線形ポリエステルであり、ジヒドロキシ化合物およびカーボネートジエステルまたはハロゲン化カルボニルから、またはエステル交換により形成させることができる。ポリカーボネートは多くの有益な特性を有する、有用なクラスのポリマである。
【０００３】
高流動、延性（ＨＦＤ）ポリカーボネートは、ジカルボン酸、例えばドデカン二酸から誘導される構造単位を含むＢＰＡコポリマ組成物である。組成物において、ジカルボン酸成分はより低いガラス転移温度（Ｔｇ）およびより低い流れ粘度を提供することができ、ＢＰＡ成分は高弾性および耐熱性を提供することができる。ＨＦＤ  ＰＣ組成物は、高流動ポリマ組成物を必要とする射出成形用途に好適である。ＨＦＤポリカーボネートは、それらの低いガラス転移温度（Ｔｇ）、低い流れ粘度、高弾性、および良好な耐熱性のために、高性能光学装置の製造において使用される。
【発明の概要】
【発明が解決しようとする課題】
【０００４】
顧客の様々な「品質に極めて重要な」要求のために、良好な溶融流動性、望ましい美的特性、および高い耐熱性を、効率的な様式で加工処理される能力と共に有するポリカーボネート組成物が引き続き必要とされている。
【課題を解決するための手段】
【０００５】
当技術の上記欠陥および他の欠陥は、組成物の総重量に基づき、１５から９０ｗｔ％、または２０から８０ｗｔ％の、第１の重量平均分子量を有する第１のポリ（脂肪族エステル−カーボネート）、１０から８５ｗｔ％、または２０から８０ｗｔ％、または２５から６５ｗｔ％の、第１の重量平均分子量より低い第２の重量平均分子量を有する第２のポリ（脂肪族エステル−カーボネート）、０．０１から０．５ｗｔ％の離型剤、０．０１から０．５ｗｔ％の熱安定剤、０．０１から０．５ｗｔ％の鎖延長剤を含む、熱可塑性組成物により対処され、ここで、前記量は合計１００ｗｔ％であり、組成物の総重量に基づき、熱可塑性組成物は、３００℃で１．２ｋｇのせん断荷重、ドウェル３００秒で、ＡＳＴＭ１２３８に従い測定すると、４０ｃｃ／１０分未満、または３０ｃｃ／１０分未満、または１５ｃｃ／１０分未満、または１０ｃｃ／１０分未満の平均溶融体積流速、および、２５０℃で５．０ｋｇのせん断荷重、ドウェル３００秒で、ＡＳＴＭ１２３８に従い測定すると、４０ｃｃ／１０分未満、または３０ｃｃ／１０分未満、または２０ｃｃ／１０分未満、または８ｃｃ／１０分未満の平均溶融体積流速を有する。
【０００６】
上記組成物および組成物を含む層を製造するための方法もまた、開示される。
【０００７】
上記組成物を含む層およびエンボス層を含む物品もまた、開示される。
【０００８】
上記の特徴および他の特徴は、下記図面、詳細な説明、実施例、および特許請求の範囲により例示される。
【発明を実施するための形態】
【０００９】
本発明者らは、高温熱エンボス加工プロセスにおける使用に好適な高流動、延性ポリカーボネート（ＨＦＤ  ＰＣ）フィルムを発見した。ＨＦＤ  ＰＣフィルムは高温（２３５から２５５℃）で熱的にエンボス加工することができ、速いテクスチャ転写ライン速度（０．５から０．７メートル／分）で加工処理することができ、エンボス加工および剥離後望ましいテクスチャを有することができる。剥離プロセス中、エンボス加工されたＨＦＤ  ＰＣフィルムは、フィルムがその形状を維持し、例えば道路標識における再帰反射性フィルムとして、およびダイヤモンドグレードフィルムシートとしての高性能光学用途に好適であるようにする、剥離性能を有する。
【００１０】
ＨＦＤ  ＰＣフィルムが成型される熱可塑性組成物は、第１および第２のポリ（脂肪族エステル−カーボネート）、離型剤、熱安定剤、および鎖延長剤を含む。熱可塑性組成物は望ましくは、３００℃で（３００℃で１．２ｋｇのせん断荷重、ドウェル３００秒で、ＡＳＴＭ１２３８に従い測定すると、４０立方センチメートル／１０分（ｃｃ／１０ｍｉｎ）未満、または３０ｃｃ／１０ｍｉｎ未満、または１５ｃｃ／１０ｍｉｎ未満、または１０ｃｃ／１０ｍｉｎ未満）、および２５０℃で（２５０℃で５．０ｋｇのせん断荷重、ドウェル３００秒で、ＡＳＴＭ１２３８に従い測定すると、４０ｃｃ／１０ｍｉｎ未満、または３０ｃｃ／１０ｍｉｎ未満、または２０ｃｃ／１０ｍｉｎ未満、または８ｃｃ／１０ｍｉｎ未満）、低い平均溶融体積流量を有する。
【００１１】
組成物は１５から９０重量パーセント（ｗｔ％）、または２０から８０ｗｔ％の第１のポリ（脂肪族エステル−カーボネート）、１０から８５ｗｔ％、または２０から８０ｗｔ％の第２のポリ（脂肪族エステル−カーボネート）、０．０１から０．５ｗｔ％の離型剤、０．０１から０．５ｗｔ％の熱安定剤、および０．０１から０．５ｗｔ％の鎖延長剤を含み、ここで、前記量は合計１００ｗｔ％であり、組成物の総重量に基づく。第１および第２のポリ（脂肪族エステル−カーボネート）は以下に記載される。
【００１２】
第１のポリ（脂肪族エステル−カーボネート）の重量平均分子量は、ゲル浸透クロマトグラフィ（ＧＰＣ）によりビスフェノールＡホモポリカーボネート標準を用いて測定すると、５０，０００から８０，０００グラム／モル（ｇ／ｍｏｌ）、または６５，０００から７５，０００ｇ／ｍｏｌとすることができる。第２のポリ（脂肪族エステル−カーボネート）の重量平均分子量は、ＧＰＣによりビスフェノールＡホモポリカーボネート標準を用いて測定すると、３０，０００から５０，０００ｇ／ｍｏｌ、または３６，０００から４５，０００ｇ／ｍｏｌとすることができる。
【００１３】
第１および第２のポリ（脂肪族エステル−カーボネート）における脂肪族エステル単位は各々、セバシン酸から誘導することができ、各ポリ（脂肪族エステル−カーボネート）中に、１００ｍｏｌ％の各ポリ（脂肪族エステル−カーボネート）に基づき、５から１０モルパーセント（ｍｏｌ％）、または６から９ｍｏｌ％の量で存在し、カーボネート単位はビスフェノールＡから誘導される。
【００１４】
特定の実施形態では、組成物は１５から８０ｗｔ％、または２０から６０ｗｔ％の第１のポリ（脂肪族エステル−カーボネート）、１０から８０ｗｔ％、または２０から６０ｗｔ％の第２のポリ（脂肪族エステル−カーボネート）、０から５０ｗｔ％、または１０から５０ｗｔ％の分枝ビスフェノールＡホモポリカーボネート、０．０１から０．５ｗｔ％の離型剤、好ましくはモノステアリン酸グリセロール、および０．０１から８ｗｔ％の光安定剤を含み、組成物は、３００℃で１．２ｋｇのせん断荷重、ドウェル３００秒で、ＡＳＴＭ１２３８に従い測定すると、１５ｃｃ／１０ｍｉｎ未満の平均溶融体積流速を有する。
【００１５】
別の特定の実施形態では、組成物は１５から３５ｗｔ％、または２０から３０ｗｔ％の第１のポリ（脂肪族エステル−カーボネート）、４０から７５ｗｔ％、または４５から７０ｗｔ％の第２のポリ（脂肪族エステル−カーボネート）、１０から３０ｗｔ％、または１５から２５ｗｔ％の分枝ビスフェノールＡホモポリカーボネート、０．０１から０．５ｗｔ％の離型剤、またはモノステアリン酸グリセロール、および０．０１から８ｗｔ％の光安定剤を含み、組成物は、３００℃で１．２ｋｇのせん断荷重、ドウェル３００秒で、ＡＳＴＭ１２３８に従い測定すると、１５ｃｃ／１０ｍｉｎ未満の平均溶融体積流速を有する。
【００１６】
さらに別の特定の実施形態では、組成物は６０から９０ｗｔ％、または６５から８５ｗｔ％の第１のポリ（脂肪族エステル−カーボネート）、１０から４０ｗｔ％、または１５から３５ｗｔ％の第２のポリ（脂肪族エステル−カーボネート）、０．０１から０．５ｗｔ％の離型剤、またはモノステアリン酸グリセロール、および０．０１から８ｗｔ％の光安定剤を含み、組成物は、３００℃で、１．２ｋｇのせん断荷重、３６０秒で、ＡＳＴＭ１２３８に従い測定すると、１０ｃｃ／１０ｍｉｎ未満の平均溶融体積流速を有する。
【００１７】
特定の実施形態では、組成物は、０．５メートル／分のライン速度で測定すると、非分枝ビスフェノールＡホモポリカーボネートをさらに含む同じ組成物よりも少なくとも５℃低い、５％少ない、または少なくとも１０℃低い、または少なくとも１５℃低い温度でエンボス加工可能である。
【００１８】
別の特定の実施形態では、組成物は、組成物から成型され、３．２ミリメートル（ｍｍ）の厚さを有する試験片について、ＡＳＴＭ  Ｄ２５６に従い測定すると、７５０ジュール／メートル（Ｊ／ｍ）超、または８００Ｊ／ｍ超のノッチありアイゾット衝撃強度、ＡＳＴＭ  Ｄ６３８に従い測定すると、２，０００メガパスカル（ＭＰａ）超、または２，１００ＭＰａ超の引張弾性率、ＡＳＴＭ  Ｄ６３８に従い測定すると、５０ＭＰａ超、または５５ＭＰａ超の引張降伏応力、ＡＳＴＭ  Ｄ６３８に従い測定すると、８０％超、または９０％超の引張破壊伸び、および、組成物から成型され、３．２ｍｍの厚さを有する試験片について、ＡＳＴＭ  Ｄ６４８に従い測定すると、１０８℃を超えるか、１０８℃に等しい熱たわみ温度を有する。
【００１９】
前記実施形態のいずれかの組成物は、組成物の成分を溶融混合し、任意で組成物を押し出し、層を形成させることにより調製することができる。層は、２から５，０００マイクロメートル（μｍ）、または５から１，０００μｍ、または５から５００μｍ、または５から５０μｍの厚さを有することができる。層はエンボス層またはエンボス反射層とすることができる。エンボス層は、以上で記載される層を０．４５メートル／分（ｍ／ｍｉｎ）、または０．５ｍ／ｍｉｎ、または０．６ｍ／ｍｉｎ、または０．７ｍ／ｍｉｎのライン速度で、２３５から２５５℃にて熱的にエンボス加工することにより調製することができる。
【００２０】
本明細書で記載されるポリ（脂肪族エステル−カーボネート）はカーボネート単位およびエステル単位を含むコポリマであり、ポリエステル−ポリカーボネートとしても知られている。一般に、本明細書では、「ポリカーボネート」という用語または添え字は、式（１）の繰り返し構造カーボネート単位を有するポリマまたはコポリマを意味し、
【化１】
2020503420.tif 000002
（１）
ここで、Ｒ１基の総数の少なくとも６０パーセントは芳香族であり、または各Ｒ１は少なくとも１つのＣ６−３０芳香族基を含む。特定的には、各Ｒ１は、ジヒドロキシ化合物、例えば式（２）の芳香族ジヒドロキシ化合物または式（３）のビスフェノールから誘導することができる。
【化２】
2020503420.tif 000003
（２）
【化３】
2020503420.tif 000004
（３）
式（２）では、各Ｒｈは独立してハロゲン原子、例えば臭素、Ｃ１−１０ヒドロカルビル基、例えばＣ１−１０アルキル、ハロゲン置換Ｃ１−１０アルキル、Ｃ６−１０アリール、またはハロゲン置換Ｃ６−１０アリールであり、ｎは０から４である。
【００２１】
式（３）では、ＲａおよびＲｂは各々独立してハロゲン、Ｃ１−１２アルコキシ、またはＣ１−１２アルキルであり、ｐおよびｑは各々独立して０から４の整数であり、そのため、ｐまたはｑが４未満である場合、環の各炭素の原子価は水素により満たされる。一実施形態では、ｐおよびｑはどちらも０であるか、またはｐおよびｑはどちらも１であり、ＲａおよびＲｂは各々、各アリーレン基上でヒドロキシ基に対してメタに配置されたＣ１−３アルキル基、特定的にはメチルである。Ｘａは、２つのヒドロキシ置換芳香族基を連結させる架橋基であり（ここで、架橋基および各Ｃ６アリーレン基のヒドロキシ置換基はＣ６アリーレン基上で互いにオルト、メタ、またはパラ（特定的にはパラ）に配置される）、例えば、単結合、−Ｏ−、−Ｓ−、−Ｓ（Ｏ）−、−Ｓ（Ｏ）２−、−Ｃ（Ｏ）−、またはＣ１−１８有機基であり、これは環状または非環状、芳香族または非芳香族とすることができ、ハロゲン、酸素、窒素、硫黄、ケイ素、またはリンなどのヘテロ原子をさらに含むことができる。例えば、Ｘａは置換または非置換Ｃ３−１８シクロアルキリデン、式−Ｃ（Ｒｃ）（Ｒｄ）のＣ１−２５アルキリデン（式中、ＲｃおよびＲｄは各々独立して水素、Ｃ１−１２アルキル、Ｃ１−１２シクロアルキル、Ｃ７−１２アリールアルキル、Ｃ１−１２ヘテロアルキル、または環状Ｃ７−１２ヘテロアリールアルキルである）、または式−Ｃ（＝Ｒｅ）−の基（式中、Ｒｅは二価Ｃ１−１２炭化水素基である）とすることができる。
【００２２】
ビスフェノール化合物の例としては、４，４’−ジヒドロキシビフェニル、１，６−ジヒドロキシナフタレン、２，６−ジヒドロキシナフタレン、ビス（４−ヒドロキシフェニル）メタン、ビス（４−ヒドロキシフェニル）ジフェニルメタン、ビス（４−ヒドロキシフェニル）−１−ナフチルメタン、１，２−ビス（４−ヒドロキシフェニル）エタン、１，１−ビス（４−ヒドロキシフェニル）−１−フェニルエタン、２−（４−ヒドロキシフェニル）−２−（３−ヒドロキシフェニル）プロパン、ビス（４−ヒドロキシフェニル）フェニルメタン、２，２−ビス（４−ヒドロキシ−３−ブロモフェニル）プロパン、１，１−ビス（ヒドロキシフェニル）シクロペンタン、１，１−ビス（４−ヒドロキシフェニル）シクロヘキサン、１，１−ビス（４−ヒドロキシフェニル）イソブテン、１，１−ビス（４−ヒドロキシフェニル）シクロドデカン、ｔｒａｎｓ−２，３−ビス（４−ヒドロキシフェニル）−２−ブテン、２，２−ビス（４−ヒドロキシフェニル）アダマンタン、α，α’−ビス（４−ヒドロキシフェニル）トルエン、ビス（４−ヒドロキシフェニル）アセトニトリル、２，２−ビス（３−メチル−４−ヒドロキシフェニル）プロパン、２，２−ビス（３−エチル−４−ヒドロキシフェニル）プロパン、２，２−ビス（３−ｎ−プロピル−４−ヒドロキシフェニル）プロパン、２，２−ビス（３−イソプロピル−４−ヒドロキシフェニル）プロパン、２，２−ビス（３−ｓｅｃ−ブチル−４−ヒドロキシフェニル）プロパン、２，２−ビス（３−ｔ−ブチル−４−ヒドロキシフェニル）プロパン、２，２−ビス（３−シクロヘキシル−４−ヒドロキシフェニル）プロパン、２，２−ビス（３−アリル−４−ヒドロキシフェニル）プロパン、２，２−ビス（３−メトキシ−４−ヒドロキシフェニル）プロパン、２，２−ビス（４−ヒドロキシフェニル）ヘキサフルオロプロパン、１，１−ジクロロ−２，２−ビス（４−ヒドロキシフェニル）エチレン、１，１−ジブロモ−２，２−ビス（４−ヒドロキシフェニル）エチレン、１，１−ジクロロ−２，２−ビス（５−フェノキシ−４−ヒドロキシフェニル）エチレン、４，４’−ジヒドロキシベンゾフェノン、３，３−ビス（４−ヒドロキシフェニル）−２−ブタノン、１，６−ビス（４−ヒドロキシフェニル）−１，６−ヘキサンジオン、エチレングリコールビス（４−ヒドロキシフェニル）エーテル、ビス（４−ヒドロキシフェニル）エーテル、ビス（４−ヒドロキシフェニル）スルフィド、ビス（４−ヒドロキシフェニル）スルホキシド、ビス（４−ヒドロキシフェニル）スルホン、９，９−ビス（４−ヒドロキシフェニル）フルオレン、２，７−ジヒドロキシピレン、６，６’−ジヒドロキシ−３，３，３’，３’−テトラメチルスピロ（ビス）インダン（「スピロビインダンビスフェノール」）、３，３−ビス（４−ヒドロキシフェニル）フタルイミド、２，６−ジヒドロキシジベンゾ−ｐ−ジオキシン、２，６−ジヒドロキシチアントレン、２，７−ジヒドロキシフェノキサチン、２，７−ジヒドロキシ−９，１０−ジメチルフェナジン、３，６−ジヒドロキシジベンゾフラン、３，６−ジヒドロキシジベンゾチオフェン、および２，７−ジヒドロキシカルバゾ��ル、レゾルシノール、置換レゾルシノール化合物、例えば５−メチルレゾルシノール、５−エチルレゾルシノール、５−プロピルレゾルシノール、５−ブチルレゾルシノール、５−ｔ−ブチルレゾルシノール、５−フェニルレゾルシノール、５−クミルレゾルシノール、２，４，５，６−テトラフルオロレゾルシノール、２，４，５，６−テトラブロモレゾルシノール、など、カテコール、ヒドロキノン、置換ヒドロキノン、例えば２−メチルヒドロキノン、２−エチルヒドロキノン、２−プロピルヒドロキノン、２−ブチルヒドロキノン、２−ｔ−ブチルヒドロキノン、２−フェニルヒドロキノン、２−クミルヒドロキノン、２，３，５，６−テトラメチルヒドロキノン、２，３，５，６−テトラ−ｔ−ブチルヒドロキノン、２，３，５，６−テトラフルオロヒドロキノン、２，３，５，６−テトラブロモヒドロキノン、などが挙げられる。
【００２３】
特定のジヒドロキシ化合物としては、レゾルシノール、２，２−ビス（４−ヒドロキシフェニル）プロパン（「ビスフェノールＡ」または「ＢＰＡ」）、３，３−ビス（４−ヒドロキシフェニル）フタルイミジン、２−フェニル−３，３’−ビス（４−ヒドロキシフェニル）フタルイミジン（Ｎ−フェニルフェノールフタレインビスフェノール、「ＰＰＰＢＰ」、または３，３−ビス（４−ヒドロキシフェニル）−２−フェニルイソイソインドリン−１−オンとしても知られている）、１，１−ビス（４−ヒドロキシ−３−メチルフェニル）シクロヘキサン、および１，１−ビス（４−ヒドロキシフェニル）−３，３，５−トリメチルシクロヘキサン（イソホロンビスフェノール）が挙げられる。
【００２４】
「ポリカーボネート」としては、ホモポリカーボネート（ここで、ポリマ中の各Ｒ１は同じである）、カーボネート中で異なるＲ１部分を含むコポリマ（「コポリカーボネート」）、およびカーボネート単位および他の型のポリマ単位、例えばエステル単位またはシロキサン単位を含むコポリマが挙げられる。特定の実施形態では、ポリカーボネートは、サビック（ＳＡＢＩＣ）から商標名レキサン（ＬＥＸＡＮ）で市販されているビスフェノールＡカーボネート単位（ＢＰＡ−ＰＣ）を含む線形ホモポリマである。
【００２５】
以上で記載される通り、本明細書では「ポリカーボネート」はまた、ポリエステル−ポリカーボネートとしても知られている、カーボネート単位およびエステル単位を含むコポリマ「ポリ（エステル−カーボネート）」を含む。ポリ（エステル−カーボネート）は、式（１）の反復するカーボネート鎖単位に加えて、式（４）の繰り返しエステル単位をさらに含み、
【化４】
2020503420.tif 000005
（４）
式中、Ｊはジヒドロキシ化合物（その反応性誘導体を含む）から誘導される二価基であり、例えば、Ｃ２−１０アルキレン、Ｃ６−２０シクロアルキレン、Ｃ６−２０アリーレン、またはポリオキシアルキレン基（ここで、アルキレン基は２から６個の炭素原子、特定的には、２、３、または４個の炭素原子を含む）とすることができ、Ｔはジカルボン酸（その反応性誘導体を含む）から誘導される二価基であり、例えば、Ｃ２−２０アルキレン、Ｃ６−２０シクロアルキレン、またはＣ６−２０アリーレンとすることができる。異なるＴまたはＪ基の組み合わせを含むコポリエステルを使用することができる。ポリエステル単位は分枝または線形とすることができる。
【００２６】
特定のジヒドロキシ化合物としては、式（２）の芳香族ジヒドロキシ化合物（例えば、レゾルシノール）、式（３）のビスフェノール（例えば、ビスフェノールＡ）、Ｃ１−８脂肪族ジオール、例えばエタンジオール、ｎ−プロパンジオール、ｉ−プロパンジオール、１，４−ブタンジオール、１，６−シクロヘキサンジオール、１，６−ヒドロキシメチルシクロヘキサン、または前記ジヒドロキシ化合物の少なくとも１つを含む組み合わせが挙げられる。使用することができる脂肪族ジカルボン酸としては、Ｃ６−２０脂肪族ジカルボン酸（末端カルボキシル基を含む）、特定的には線形Ｃ８−１２脂肪族ジカルボン酸、例えばデカン二酸（セバシン酸）、およびα、ω−Ｃ１２ジカルボン酸、例えばドデカン二酸（ＤＤＤＡ）が挙げられる。使用することができる芳香族ジカルボン酸としては、テレフタル酸、イソフタル酸、ナフタレンジカルボン酸、１，６−シクロヘキサンジカルボン酸、または前記酸の少なくとも１つを含む組み合わせが挙げられる。イソフタル酸対テレフタル酸の重量比が９１：９から２：９８であるイソフタル酸およびテレフタル酸の組み合わせを使用することができる。
【００２７】
特定のエステル単位としては、エチレンテレフタレート単位、ｎ−プロピレンテレフタレート単位、ｎ−ブチレンテレフタレート単位、イソフタル酸、テレフタル酸から誘導されるエステル単位、およびレゾルシノール（ＩＴＲエステル単位）、ならびにセバシン酸およびビスフェノールＡから誘導されるエステル単位が挙げられる。ポリ（エステル−カーボネート）におけるエステル単位対カーボネート単位のモル比は広く変動することができ、例えば１：９９から９９：１、特定的には、１０：９０から９０：１０、より特定的には、２５：７５から７５：２５、または２：９８から１５：８５である。いくつかの実施形態では、ポリ（エステル−カーボネート）におけるエステル単位対カーボネート単位のモル比は１：９９から３０：７０、特定的には２：９８から２５：７５、より特定的には３：９７から２０：８０、または５：９５から１５：８５で変動することができる。
【００２８】
ポリ（エステル−カーボネート）の具体例は、線形Ｃ６−２０脂肪族ジカルボン酸（その反応性誘導体を含む）、特定的には線形Ｃ６−Ｃ１２脂肪族ジカルボン酸（その反応性誘導体を含む）から誘導されるポリ（脂肪族エステル−カーボネート）である。特定のジカルボン酸としては、ｎ−ヘキサン二酸（アジピン酸）、ｎ−デカン二酸（セバシン酸）、およびα、ω−Ｃ１２ジカルボン酸、例えばドデカン二酸（ＤＤＤＡ）が挙げられる。特定のポリ（脂肪族エステル−カーボネート）は式（５）を有し：
【化５】
2020503420.tif 000006
（５）
式中、各Ｒ１は同じか、または異なるものとすることができ、（１）式において記載される通りであり、ｍは４から１８、特定的には５から１０、または６から９であり、エステル単位対カーボネート単位の平均モル比ｘ：ｙは９９：１から１：９９であり、例えば、１３：８７から２：９８、または９：９１から２：９８、または８：９２から２：９８である。特定の実施形態では、ポリ（脂肪族エステル−ポリカーボネート）は、例えば、２：９８から８：９２、例えば６：９４のｘ：ｙの平均モル比を有する、ビスフェノールＡセバシン酸エステル単位およびビスフェノールＡカーボネート単位を含む。そのようなポリ（脂肪族エステル−カーボネート）はサビックからレキサン  ＨＦＤとして市販されている（レキサンはサビック  ＩＰ  Ｂ．  Ｖ．の商標である）。
【００２９】
ポリ（脂肪族エステル−カーボネート）は、３０，０００から８０，０００グラム／モル（ｇ／ｍｏｌ）、または５０，０００から８０，０００ｇ／ｍｏｌ、または３０，０００から５０，０００ｇ／ｍｏｌ、または１５，０００から４０，０００ｇ／ｍｏｌ、または２０，０００から３８，０００ｇ／ｍｏｌ、または６５，０００から７５，０００ｇ／ｍｏｌ、例えば３６，０００から４５，０００ｇ／ｍｏｌの重量平均分子量を有することができる（ＧＰＣにより、ＢＰＡホモポリカーボネート標準に基づいて測定）。
【００３０】
いくつかの実施形態では、ポリエステルは、当技術分野で熱可塑性エラストマまたは熱可塑性エステルエラストマ（ＴＰＥＥ）としても知られているポリ（エーテル−エステル）ブロックコポリマである。ポリ（エーテル−エステル）ブロックコポリマは式（６）の「ソフトブロック」長鎖エステル単位
【化６】
2020503420.tif 000007
（６）
（式中、Ｇは４００から６０００の数平均分子量を有するポリ（Ｃ１−Ｃ４アルキレンオキシド）グリコールから誘導され、Ｒ２０はＣ４−Ｃ２４脂肪族または芳香族ジカルボン酸、好ましくは芳香族ジカルボン酸から誘導される）、および式（７）の「ハードブロック」短鎖エステル単位
【化７】
2020503420.tif 000008
（７）
（式中、Ｄは３００以下の分子量を有する対応するジオールから誘導されるＣ１−Ｃ１０アルキレンまたはシクロアルキレンであり、Ｒ２０はＣ４−Ｃ２４脂肪族、脂環式、または芳香族ジカルボン酸、好ましくは芳香族ジカルボン酸から誘導される）から本質的に構成され、ただし、短鎖エステル単位がポリ（エーテル−エステル）ブロックコポリマの約４０重量％から約９０重量％を占め、長鎖エステル単位がポリ（エーテル−エステル）ブロックコポリマの約１０重量％から約６０重量％を占めることを条件とする。
【００３１】
様々なポリ（エーテル−エステル）コポリマは、例えば、ＤＳＭからアーニテル（ＡＲＮＩＴＥＬ）ＥＭ４００およびアーニテルＥＬ６３０ポリ（エーテル−エステル）コポリマ、デュポン（ＤｕＰｏｎｔ）からハイトレル（ＨＹＴＲＥＬ）３０７８、ハイトレル４０５６、ハイトレル４５５６、およびハイトレル６３５６ポリ（エーテル−エステル）コポリマ、およびイーストマンケミカル（Ｅａｓｔｍａｎ  Ｃｈｅｍｉｃａｌ）からＥＣＤＥＬ  ９９６６ポリ（エーテル−エステル）コポリマという商標で市販されている。全ての場合において、ソフトブロックはテトラヒドロフランから誘導される。ハイトレル４５５６、ハイトレル６３５６、アーニテルＥＭ４００、およびアーニテルＥＬ６３０ポリ（エーテル−エステル）コポリマでは、ハードブロックはポリ（ブチレンテレフタレート）（ＰＢＴ）に基づく。ハイトレル４０５６ポリ（エステル−エーテル）コポリマでは、ハードブロックはテレフタレート単位に加えてイソフタレート単位を含む。ＥＣＤＥＬ９９６６ポリ（エーテル−エステル）コポリマでは、ハードブロックはポリ（１，４−シクロヘキサン−ジメタノール−１，４−シクロヘキサンジカルボキシレート）（ＰＣＣＤ）単位に基づく。
【００３２】
ポリカーボネートは、界面重合および溶融重合などのプロセスにより製造することができ、これらは知られており、例えば、ＷＯ２０１３／１７５４４８Ａ１号およびＷＯ２０１４／０７２９２３Ａ１号において記載される。エンドキャッピング剤（連鎖停止剤または連鎖終了剤とも呼ばれる）を重合中に含ませ、末端基を提供することができ、例えば単環式フェノール、例えばフェノール、ｐ−シアノフェノール、およびＣ１−Ｃ２２アルキル置換フェノール、例えばｐ−クミル−フェノール、レゾルシノールモノベンゾエート、ならびにｐ−および３級−ブチルフェノール、ジフェノールのモノエーテル、例えばｐ−メトキシフェノール、ジフェノールのモノエステル、例えばレゾルシノールモノベンゾエート、脂肪族モノカルボン酸の官能化塩化物、例えばアクリロイルクロリドおよびメタクリロイルクロリド、およびモノ−クロロホルメート、例えばフェニルクロロホルメート、アルキル置換フェニルクロロホルメート、ｐ−クミルフェニルクロロホルメート、およびトルエンクロロホルメートである。異なる末端基の組み合わせを使用することができる。
【００３３】
界面重合によるポリ（エステル−カーボネート）の製造では、ジカルボン酸またはジオールを直接使用するのではなく、二酸またはジオールの反応性誘導体、例えば対応する酸ハロゲン化物、特に酸二塩化物および酸二臭化物を使用することができる。よって、例えば、イソフタル酸、テレフタル酸、または前記酸の少なくとも１つを含む組み合わせを使用する代わりに、二塩化イソフタロイル、二塩化テレフタロイル、または前記二塩化物の少なくとも１つを含む組み合わせを使用することができる。
【００３４】
分枝ポリカーボネートブロックは、重合中に分岐剤、例えばトリメリット酸、無水トリメリット酸、トリメリット酸トリクロリド、トリス−ｐ−ヒドロキシフェニルエタン、イサチン−ビス−フェノール、トリス−フェノールＴＣ（１，３，５−トリス（（ｐ−ヒドロキシフェニル）イソプロピル）ベンゼン）、トリス−フェノールＰＡ（４（４（１，１−ビス（ｐ−ヒドロキシフェニル）−エチル）α、α−ジメチルベンジル）フェノール）、４−クロロホルミルフタル酸無水物、トリメシン酸、およびベンゾフェノンテトラカルボン酸を添加することにより調製することができる。分岐剤は０．０５から２．０ｗｔ％のレベルで添加することができる。線形ポリカーボネートおよび分枝ポリカーボネートを含む組み合わせを使用することができる。
【００３５】
いくつかの実施形態では、特定の型の分岐剤が分枝ポリカーボネート材料を生成させるために使用される。これらの分枝ポリカーボネート材料は統計的に２を超える末端基を有する。分岐剤は、所望の分枝量、すなわち、２を超える末端基を達成するのに十分な量で添加される（ビスフェノールモノマに対して）。ポリマの分子量は分岐剤の添加で非常に高くなる可能性があり、重合中の過剰粘度を回避するために、特定の分岐剤が存在しない場合に使用される量と比べて増加した量の連鎖停止剤を使用することができる。使用される連鎖停止剤の量は一般に、ビスフェノールモノマと比較して、５モルパーセント（ｍｏｌ％）超、２０ｍｏｌ％未満である。
【００３６】
そのような分岐剤としては、式（８）の芳香族トリアシルハライド、式（９）の三置換フェノール、または式（１０）の化合物（イサチン−ビス−フェノール）が挙げられ、
【化８】
2020503420.tif 000009
（８）
【化９】
2020503420.tif 000010
（９）
【化１０】
2020503420.tif 000011
（１０）
ここで、式（８）では、Ｚはハロゲン、Ｃ１−３アルキル、Ｃ１−３アルコキシ、Ｃ７−１２アリールアルキレン、Ｃ７−１２アルキルアリーレン、またはニトロであり、ｚは０から３であり、式（９）では、ＴはＣ１−２０アルキル、Ｃ１−２０アルコキシ、Ｃ７−１２アリールアルキル、またはＣ７−１２アルキルアリールであり、Ｙはハロゲン、Ｃ１−３アルキル、Ｃ１−３アルコキシ、Ｃ７−１２アリールアルキル、Ｃ７−１２アルキルアリール、またはニトロであり、ｓは０から４である。一般に、分岐剤の量は、０．１から１０分枝単位／１００Ｒ１単位、特定的には０．５から８分枝単位／１００Ｒ１単位、より特定的には０．７５から５分枝単位／１００Ｒ１単位を提供するのに有効なものである。組成物中で特に有効である特定の分岐剤の例としては、トリメリット酸トリクロリド（ＴＭＴＣ）、トリス−ｐ−ヒドロキシフェニルエタン（ＴＨＰＥ）、およびイサチン−ビス−フェノールが挙げられる。３ｍｏｌ％の１，１，１−トリス（４−ヒドロキシフェニル）エタン（ＴＨＰＥ）分岐剤を含んで、界面重合により生成された、分枝した、シアノフェノールエンドキャップされたビスフェノールＡホモポリカーボネートがサビックから商標名レキサンＣＦＲで市販されている。
【００３７】
上記ポリカーボネートに加えて、ポリカーボネートの他の熱可塑性ポリマとの組み合わせ、例えばホモポリカーボネート、コポリカーボネート、およびポリカーボネートコポリマのポリエステルとの組み合わせを使用することができる。有用なポリエステルとしては、例えば、式（７）の繰り返し単位を有するポリエステル（ポリ（アルキレンジカルボキシレート）を含む）、液晶ポリエステル、およびポリエステルコポリマが挙げられる。本明細書で記載されるポリエステルは一般に、ブレンドされると、ポリカーボネートと完全に混和される。
【００３８】
ポリエステルは、以上で記載される界面重合もしくは溶融プロセス縮合により、溶液相縮合により、またはエステル交換重合により得ることができ、ここで、例えば、テレフタル酸ジメチルなどのジアルキルエステルはエチレングリコールと酸触媒作用を使用してエステル交換させることができ、ポリ（エチレンテレフタレート）が生成される。分岐剤、例えば、３つ以上のヒドロキシル基を有するグリコールまたは三官能性もしくは多官能性カルボン酸が組み入れられた、分枝ポリエステルを使用することができる。さらに、組成物の究極的最終用途によって、ポリエステル上に様々な濃度の酸およびヒドロキシル末端基を有することが望ましい可能性がある。
【００３９】
有用なポリエステルとしては、芳香族ポリエステル、ポリ（アルキレンエステル）、例えばポリ（アルキレンアリレート）、およびポリ（シクロアルキレンジエステル）が挙げられる。芳香族ポリエステルは式（４）によるポリエステル構造を有することができ、ここで、ＪおよびＴは各々、本明細書で記載される芳香族基である。一実施形態では、有用な芳香族ポリエステルとしては、ポリ（イソフタレート−テレフタレート−レゾルシノール）エステル、ポリ（イソフタレート−テレフタレート−ビスフェノールＡ）エステル、ポリ［（イソフタレート−テレフタレート−レゾルシノール）エステル−コ−（イソフタレート−テレフタレート−ビスフェノールＡ）］エステル、またはこれらの少なくとも１つを含む組み合わせが挙げられる。少量、例えば、ポリエステルの総重量に基づき０．５から１０ｗｔ％の、コポリエステルを作る脂肪族二酸または脂肪族ポリオールから誘導される単位を有する芳香族ポリエステルもまた、企図される。ポリ（アルキレンアリレート）は、式（４）によるポリエステル構造を有することができ、ここで、Ｔは芳香族ジカルボキシレート、脂環式ジカルボン酸、またはその誘導体から誘導される基を含む。特定的に有用なＴ基の例としては、１，２−、１，３−、および１，４−フェニレン、１，４−および１，５−ナフチレン、ｃｉｓ−またはｔｒａｎｓ−１，４−シクロヘキシレン、などが挙げられる。特定的には、Ｔが１，４−フェニレンである場合、ポリ（アルキレンアリレート）はポリ（アルキレンテレフタレート）である。加えて、ポリ（アルキレンアリレート）では、特定的に有用なアルキレン基Ｊとしては、例えば、エチレン、１，４−ブチレン、およびビス−（アルキレン−二置換シクロヘキサン）、例えばｃｉｓ−またはｔｒａｎｓ−１，４−（シクロヘキシレン）ジメチレンが挙げられる。ポリ（アルキレンテレフタレート）の例としては、ポリ（エチレンテレフタレート）（ＰＥＴ）、ポリ（１，４−ブチレンテレフタレート）（ＰＢＴ）、およびポリ（ｎ−プロピレンテレフタレート）（ＰＰＴ）が挙げられる。ポリ（アルキレンナフトエート）、例えばポリ（エチレンナフタノエート（ｎａｐｈｔｈａｎｏａｔｅ））（ＰＥＮ）、およびポリ（ブチレンナフタノエート）（ＰＢＮ）もまた有用である。特定的に有用なポリ（シクロアルキレンジエステル）はポリ（１，４−シクロヘキサンジメチレンテレフタレート）（ＰＣＴ）である。前記ポリエステルの少なくとも１つを含む組み合わせもまた、使用することができる。
【００４０】
アルキレンテレフタレート繰り返しエステル単位を他のエステル基と共に含むコポリマもまた有用となり得る。特定的に有用なエステル単位は異なるアルキレンテレフタレート単位を含むことができ、これはポリマ鎖中に個々の単位として、またはポリ（アルキレンテレフタレート）のブロックとして存在することができる。この型のコポリマとしては、ポリ（シクロヘキサンジメチレンテレフタレート）−コ−ポリ（エチレンテレフタレート）が挙げられ、ポリマが５０ｍｏｌ％以上のポリ（エチレンテレフタレート）を含む場合ＰＥＴＧとして省略され、ポリマが５０ｍｏｌ％超のポリ（１，４−シクロヘキサンジメチレンテレフタレート）を含む場合ＰＣＴＧとして省略される。
【００４１】
ポリ（シクロアルキレンジエステル）はまた、ポリ（アルキレンシクロヘキサンジカルボキシレート）を含むことができる。これらの中で、具体例は、式（１１）の反復単位を有する、ポリ（１，４−シクロヘキサン−ジメタノール−１，４−シクロヘキサンジカルボキシレート）（ＰＣＣＤ）であり、
【化１１】
2020503420.tif 000012
（１１）
ここで、式（４）を使用して記載されるように、Ｊは、１，４−シクロヘキサンジメタノールから誘導される１，４−シクロヘキサンジメチレン基であり、Ｔはシクロヘキサンジカルボキシレートまたはその化学的等価物から誘導されるシクロヘキサン環であり、ｃｉｓ−異性体、ｔｒａｎｓ−異性体、または前記異性体の少なくとも１つを含む組み合わせを含むことができる。
【００４２】
ポリカーボネートおよびポリエステルは、所望の機能および特性によって、１：９９から９９：１、特定的には１０：９０から９０：１０、より特定的には３０：７０から７０：３０の重量比で使用することができる。
【００４３】
そのようなポリエステルおよびポリカーボネートブレンドは、３００℃で１．２キログラムの荷重下、ＡＳＴＭ  Ｄ１２３８−０４に従い測定すると、５から１５０ｃｃ／１０ｍｉｎ、特定的には７から１２５ｃｃ／１０ｍｉｎ、より特定的には９から１１０ｃｃ／１０ｍｉｎ、さらにより特定的には１０から１００ｃｃ／１０ｍｉｎの溶融体積流速（ＭＶＲ）を有することが望ましい。
【００４４】
一実施形態では、組成物は、当技術分野ではポリカーボネート−ポリシロキサンコポリマとも呼ばれるポリ（カーボネート−シロキサン）をさらに含む。ポリシロキサンブロックは式（１２）にあるような繰り返しジオルガノシロキサン単位を含み
【化１２】
2020503420.tif 000013
（１２）
式中、各Ｒは独立してＣ１−１３一価有機基である。例えば、ＲはＣ１−Ｃ１３アルキル、Ｃ１−Ｃ１３アルコキシ、Ｃ２−Ｃ１３アルケニル、Ｃ２−Ｃ１３アルケニルオキシ、Ｃ３−Ｃ６シクロアルキル、Ｃ３−Ｃ６シクロアルコキシ、Ｃ６−Ｃ１４アリール、Ｃ６−Ｃ１０アリールオキシ、Ｃ７−Ｃ１３アリールアルキル、Ｃ７−Ｃ１３アラルコキシ、Ｃ７−Ｃ１３アルキルアリール、またはＣ７−Ｃ１３アルキルアリールオキシとすることができる。前記基は完全に、または一部、フッ素、塩素、臭素、もしくはヨウ素、またはそれらの組み合わせによりハロゲン化させることができる。一実施形態では、透明なポリ（カーボネート−シロキサン）が望ましい場合、Ｒはハロゲンにより置換されない。前記Ｒ基の組み合わせは同じコポリマ中で使用することができる。
【００４５】
式（１２）におけるＥの値は熱可塑性組成物中の各成分の型および相対量、組成物の所望の特性、ならびに同様の検討事項によって大きく変動する可能性がある。一般に、Ｅは、２から１，０００、特定的には２から５００、２から２００、または２から１２５、５から８０、または１０から７０の平均値を有する。一実施形態では、Ｅは１０から８０または１０から４０の平均値を有し、さらに別の実施形態では、Ｅは４０から８０、または４０から７０の平均値を有する。Ｅがより低い値、例えば、４０未満を有する場合、比較的、より大きな量のポリ（カーボネート−シロキサン）コポリマを使用することが望ましい可能性がある。反対に、Ｅがより高い値、例えば、４０超を有する場合、比較的より低い量のポリ（カーボネート−シロキサン）コポリマを使用することができる。
【００４６】
第１および第２（またはそれ以上）のポリ（カーボネート−シロキサン）コポリマの組み合わせを使用することができ、ここで、第１のコポリマのＥの平均値は第２のコポリマのＥの平均値より小さい。
【００４７】
一実施形態では、ポリシロキサンブロックは式（１３）または（１４）を有し、
【化１３】
2020503420.tif 000014
（１３）
【化１４】
2020503420.tif 000015
（１４）
式中、Ｅは式（１２）において規定される通りであり、各Ｒは同じか、または異なるものとすることができ、式（１２）において規定される通りである。式（１３）では、Ａｒは同じか、または異なるものとすることができ、置換または非置換Ｃ６−３０アリーレンであり、ここで、結合は芳香族部分に直接連結される。式（１３）中のＡｒ基はＣ６−３０ジヒドロキシアリーレン化合物、例えばジヒドロキシアリーレン化合物から誘導することができる。好適なジヒドロキシアリーレン化合物は１，１−ビス（４−ヒドロキシフェニル）メタン、１，１−ビス（４−ヒドロキシフェニル）エタン、２，２−ビス（４−ヒドロキシフェニル）プロパン、２，２−ビス（４−ヒドロキシフェニル）ブタン、２，２−ビス（４−ヒドロキシフェニル）オクタン、１，１−ビス（４−ヒドロキシフェニル）プロパン、１，１−ビス（４−ヒドロキシフェニル）ｎ−ブタン、２，２−ビス（４−ヒドロキシ−１−メチルフェニル）プロパン、１，１−ビス（４−ヒドロキシフェニル）シクロヘキサン、ビス（４−ヒドロキシフェニルスルフィド）、および１，１−ビス（４−ヒドロキシ−ｔ−ブチルフェニル）プロパンである。前記ジヒドロキシ化合物の少なくとも１つを含む組み合わせもまた、使用することができる。式（１４）では、各Ｒ５は独立して二価Ｃ１−３０有機基であり、重合されたポリシロキサン単位はその対応するジヒドロキシ化合物の反応残基である。特定の実施形態では、ポリシロキサンブロックは式（１５）を有し：
【化１５】
2020503420.tif 000016
（１５）
ここで、ＲおよびＥは式（１２）で規定される通りである。式（１５）中のＲ６は二価Ｃ２−８脂肪族である。式（１５）中の各Ｍは同じか、または異なるものとすることができ、ハロゲン、シアノ、ニトロ、Ｃ１−８アルキルチオ、Ｃ１−８アルキル、Ｃ１−Ｃ８アルコキシ、Ｃ２−８アルケニル、Ｃ２−８アルケニルオキシ、Ｃ３−８シクロアルキル、Ｃ３−８シクロアルコキシ、Ｃ６−１０アリール、Ｃ６−１０アリールオキシ、Ｃ７−１２アリールアルキレン、Ｃ７−１２アリールアルキレンオキシ、Ｃ７−１２アルキルアリーレン、またはＣ７−１２アルキルアリーレンオキシ（ａｌｋｙｌａｒｙｌｅｎｏｘｙ）とすることができ、ここで、各ｎは独立して０、１、２、３、または４である。
【００４８】
一実施形態では、Ｍはブロモもしくはクロロ、アルキル、例えばメチル、エチル、もしくはプロピル、アルコキシ、例えばメトキシ、エトキシ、もしくはプロポキシ、またはアリール、例えばフェニル、クロロフェニル、もしくはトリルであり、Ｒ６はジメチレン、トリメチレンまたはテトラメチレンであり、ＲはＣ１−８アルキル、ハロアルキル、例えばトリフルオロプロピル、シアノアルキル、またはアリール、例えばフェニル、クロロフェニルもしくはトリルである。別の実施形態では、Ｒはメチル、またはメチルおよびトリフルオロプロピルの組み合わせ、またはメチルおよびフェニルの組み合わせである。さらに別の実施形態では、Ｒはメチルであり、Ｍはメトキシであり、ｎは１であり、Ｒ６は二価Ｃ１−Ｃ３脂肪族基である。特定のポリシロキサンブロックは式
【化１６】
2020503420.tif 000017
（１６ａ）
【化１７】
2020503420.tif 000018
（１６ｂ）
【化１８】
2020503420.tif 000019
（１６ｃ）
または前記の少なくとも１つを含む組み合わせを有し、ここで、Ｅは２から２００、２から１２５、５から１２５、５から１００、５から５０、２０から８０、または５から２０の平均値を有する。
【００４９】
式（１６ａ）、（１６ｂ）、または（１６ｃ）のブロックは対応するジヒドロキシポリシロキサンから誘導することができ、それはシロキサン水素化物と脂肪族不飽和一価フェノール、例えばオイゲノール、２−アルキルフェノール、４−アリル−２−メチルフェノール、４−アリル−２−フェニルフェノール、４−アリル−２−ブロモフェノール、４−アリル−２−ｔ−ブトキシフェノール、４−フェニル−２−フェニルフェノール、２−メチル−４−プロピルフェノール、２−アリル−４，６−ジメチルフェノール、２−アリル−４−ブロモ−６−メチルフェノール、２−アリル−６−メトキシ−４−メチルフェノールおよび２−アリル−４，６−ジメチルフェノールの間の白金−触媒付加を実施して調製することができる。ポリ（カーボネート−シロキサン）コポリマは次いで、例えば、Ｈｏｏｖｅｒの欧州特許出願公開第０５２４７３１  Ａ１号、５ページ、調製２の合成手順により製造することができる。
【００５０】
透明なポリ（カーボネート−シロキサン）コポリマはビスフェノールＡから誘導されるカーボネート単位（１）、および繰り返しポリシロキサンブロック（１６ａ）、（１６ｂ）、（１６ｃ）、または前記の少なくとも１つ（特定的には式１６ａ）を含む組み合わせを含み、ここで、Ｅは４から５０、４から１５、特定的には５から１５、より特定的には６から１５、さらにより特定的には７から１０の平均値を有する。透明なコポリマは、米国特許出願第２００４／００３９１４５Ａ１号に記載される管型反応器プロセスの１つまたは両方を使用して製造することができ、または米国特許第６，７２３，８６４号に記載されるプロセスは、ポリ（カーボネート−シロキサン）コポリマを合成するために使用することができる。
【００５１】
ポリ（カーボネート−シロキサン）コポリマは５０から９９ｗｔ％のカーボネート単位および１から５０ｗｔ％のシロキサン単位を含むことができる。この範囲内で、ポリオルガノシロキサン−ポリカーボネートコポリマは７０から９８ｗｔ％、より特定的には７５から９７ｗｔ％のカーボネート単位および２から３０ｗｔ％、より特定的には３から２５ｗｔ％のシロキサン単位を含むことができる。
【００５２】
別の実施形態では、ポリカーボネートは、ビスフェノールＡカーボネート単位およびシロキサン単位、例えば５から２００のジメチルシロキサン単位を含むブロックを含むポリ（カーボネート−シロキサン）コポリマであり、例えばサビックから商標名ＥＸＬで市販されているものである。使用することができる他の特定のポリカーボネートとしては、ビスフェノールＡカーボネート単位、イソフタレート−テレフタレート−ビスフェノールＡエステル単位、およびシロキサン単位、例えば５から２００のジメチルシロキサン単位を含むブロックを含むポリ（エステル−カーボネート−シロキサン）が挙げられ、例えばサビックから商標名ＦＳＴで市販されているものである。
【００５３】
ポリ（カーボネート−シロキサン）コポリマは、ＧＰＣにより架橋スチレン−ジビニルベンゼンカラムを用いて、１ｍｇ／ｍＬのサンプル濃度で測定し、ポリカーボネート標準を用いて較正すると、２，０００から１００，０００ｇ／ｍｏｌ、特定的には５，０００から５０，０００ｇ／ｍｏｌの重量平均分子量を有することができる。
【００５４】
ポリ（カーボネート−シロキサン）コポリマは、３００℃／１．２ｋｇで測定すると、１から５０ｃｃ／１０ｍｉｎ、特定的には２から３０ｃｃ／１０ｍｉｎのＭＶＲを有することができる。異なる流動性を有するポリ（カーボネート−シロキサン）コポリマの混合物を使用して、全体として所望の流動性を達成することができる。
【００５５】
組成物は、本明細書では「添加物パッケージ」と呼ばれる添加物の組み合わせをさらに含む。第１のポリ（脂肪族エステル−カーボネート）および第２のポリ（脂肪族エステル−カーボネート）に加えて、組成物は０．０１から０．５ｗｔ％の離型剤、０．０１から０．５ｗｔ％の熱安定剤、および０．０１から０．５ｗｔ％の鎖延長剤をさらに含む。別の実施形態では、添加物パッケージは光安定剤をさらに含む。１つの実施形態では、組成物は添加物パッケージを含み、追加の量の熱安定剤、離型剤、鎖延長剤、またはそれらの組み合わせをさらに含む。
【００５６】
離型剤としては、例えば、フタル酸エステル、例えばジオクチル−４，５−エポキシ−ヘキサヒドロフタレート、トリス−（オクトキシカルボニルエチル）イソシアヌレート、トリステアリン、二または多官能性芳香族ホスフェート、例えばレゾルシノールテトラフェニルジホスフェート（ＲＤＰ）、ヒドロキノンのビス（ジフェニル）ホスフェートおよびビスフェノールＡのビス（ジフェニル）ホスフェート、ポリ−α−オレフィン、エポキシ化大豆油、シリコーン、例えばシリコーン油、エステル、例えば、アルキルステアリルエステルなどの脂肪酸エステル、例えば、ステアリン酸メチル、ステアリン酸ステアリル、テトラステアリン酸ペンタエリスリトール、など、ステアリン酸メチルならびに、ポリエチレングリコールポリマ、ポリプロピレングリコールポリマ、ポリ（エチレングリコール−コ−プロピレングリコール）コポリマ、または前記グリコールポリマの少なくとも１つを含む組み合わせを含む、親水性および疎水性非イオン性界面活性剤の組み合わせ、例えば、好適な溶媒中のステアリン酸メチルおよびポリエチレン−ポリプロピレングリコールコポリマ、ワックス、例えば蜜ろう、モンタンろう、パラフィンワックス、などが挙げられる。
【００５７】
１つの実施形態では、離型剤はモノステアリン酸グリセロール、テトラステアリン酸ペンタエリスリトール、または前記の少なくとも１つを含む組み合わせであり、好ましくは、離型剤はモノステアリン酸グリセロールである。一実施形態では、組成物は、組成物の総重量に基づき、０．０１から０．５ｗｔ％、または０．１から０．５ｗｔ％、または０．１から０．２ｗｔ％の離型剤を含む。
【００５８】
熱安定剤添加物としては、有機ホスファイト（例えばトリフェニルホスファイト、トリス−（２，６−ジメチルフェニル）ホスファイト、トリス−（混合モノおよびジ−ノニルフェニル）ホスファイトなど）、ホスホネート（例えば、ジメチルベンゼンホスホネートなど）、ホスフェート（例えば、トリメチルホスフェート、など）、または前記熱安定剤の少なくとも１つを含む組み合わせが挙げられる。熱安定剤は、ＩＲＧＡＰＨＯＳ（商標）１６８として入手可能なトリス（２，４−ジ−ｔ−ブチルフェニル）ホスフェートとすることができる。熱安定剤は、組成物の総重量に基づき、０．０１から０．５ｗｔ％、または０．１から０．５ｗｔ％、または０．１から０．２ｗｔ％の量で使用され得る。
【００５９】
鎖延長剤添加物の例としてはエポキシ化合物、アクリル酸およびメタクリル酸由来のポリマおよびコポリマ、ポリオール多官能酸無水物、ポリ酸、ポリアミン、イソシアネート、リン酸エステル、アジリジン、オキサゾリン、多価金属化合物、および亜リン酸エステルが挙げられる。これらは、それぞれ単独で、または互いに組み合わせて使用することができる。一実施形態では、鎖延長剤は約６，８００ｇ／ｍｏｌの分子量を有する高度に官能基修飾されたスチレンアクリルポリマである（Ｊｏｎｃｒｙｌ（登録商標）ＡＤＲ−４３６８）。しかしながら、エポキシ化合物は特には限定されないが、少なくとも２つのエポキシ基／分子を有する化合物である。鎖延長剤は、組成物の総重量に基づき、０．０１から０．５ｗｔ％、または０．１から０．５ｗｔ％、または０．１から０．２ｗｔ％の量で使用され得る。
【００６０】
熱可塑性組成物は、この型のポリマ組成物に通常組み込まれる様々な他の添加物を含むことができるが、ただし、添加物（複数可）が熱可塑性組成物の所望の特性に有意に悪影響を及ぼさないように選択されることを条件とする。そのような添加物は、組成物を形成するための成分の混合中好適な時間に混合することができる。添加物としては、フィラー、補強剤、抗酸化剤、帯電防止剤、着色剤、例えば、二酸化チタン、カーボンブラック、および有機色素、表面効果添加物、放射線安定剤、難燃剤、および抗ドリップ剤が挙げられる。添加物の組み合わせを使用することができる。一般に、添加物は有効であることが一般に知られている量で使用される。例えば、添加物組成物の総量（いずれかの衝撃改質剤、フィラー、または補強剤以外）は、各々、組成物の総重量に基づき、０．００１から１０．０ｗｔ％、または０．０１から５ｗｔ％とすることができる。
【００６１】
可塑剤および潤滑剤を使用することができる。離型剤、可塑剤、および潤滑剤の間にはかなりの重複が存在する。離型剤として本明細書で記載される任意の好適な材料は、可塑剤または潤滑剤として使用することができる。そのような材料は一般に、組成物の総重量に基づき、０．０１から１ｗｔ％、または０．０１から０．５ｗｔ％の量で使用される。
【００６２】
光安定剤または、ＵＶ安定剤とも呼ばれる紫外線（ＵＶ）吸収添加物もまた、使用することができる。光安定剤添加物としては、ベンゾトリアゾール、例えば２−（２−ヒドロキシ−５−メチルフェニル）ベンゾトリアゾール、２−（２−ヒドロキシ−５−ｔｅｒｔ−オクチルフェニル）−ベンゾトリアゾールおよび２−ヒドロキシ−４−ｎ−オクトキシベンゾフェノン、など、または前記光安定剤の少なくとも１つを含む組み合わせが挙げられる。例示的なＵＶ吸収剤としては、例えば、ヒドロキシベンゾフェノン、ヒドロキシベンゾトリアゾール、ヒドロキシベンゾトリアジン、シアノアクリレート、オキサニリド、ベンゾオキサジノン、アリールサリシレート、ジフェノールのモノエステル、例えばレゾルシノールモノベンゾエート、２−（２Ｈ−ベンゾトリアゾール−２−イル）−４−（１，１，３，３−テトラメチルブチル）−フェノール（ＣＹＡＳＯＲＢ（商標）５４１１）、２−ヒドロキシ−４−ｎ−オクチルオキシベンゾフェノン（ＣＹＡＳＯＲＢ（商標）５３１）、２−［４，６−ビス（２，４−ジメチルフェニル）−１，３，５−トリアジン−２−イル］−５−（オクチルオキシ）−フェノール（ＣＹＡＳＯＲＢ（商標）１１６４）、２，２’−（１，４−フェニレン）ビス（４Ｈ−３，１−ベンゾキサジン−４−オン）（ＣＹＡＳＯＲＢ（商標）ＵＶ−３６３８）、ポリ［（６−モルフィリノ−ｓ−トリアジン−２，４−ジイル）［２，２，６，６−テトラメチル−４−ピペリジル）イミノ］−ヘキサメチレン［（２，２，６，６−テトラメチル−４−ピペリジル）イミノ］、２−ヒドロキシ−４−オクチルオキシベンゾフェノン（ＵＶＩＮＵＬ（商標）３００８）、６−ｔｅｒｔ−ブチル−２−（５−クロロ−２Ｈ−ベンゾトリアゾール−２−イル）−４−メチルフェニル（ＵＶＩＮＵＬ（商標）３０２６）、２，４−ジ−ｔｅｒｔ−ブチル−６−（５−クロロ−２Ｈ−ベンゾトリアゾール−２−イル）−フェノール（ＵＶＩＮＵＬ（商標）３０２７）、２−（２Ｈ−ベンゾトリアゾール−２−イル）−４，６−ジ−ｔｅｒｔ−ペンチルフェノール（ＵＶＩＮＵＬ（商標）３０２８）、２−（２Ｈ−ベンゾトリアゾール−２−イル）−４−（１，１，３，３−テトラメチルブチル）−フェノール（ＵＶＩＮＵＬ（商標）３０２９）、１，３−ビス［（２’シアノ−３’，３’−ジフェニルアクリロイル）オキシ］−２，２−ビス−｛［（２’−シアノ−３’，３’−ジフェニルアクリロイル）オキシ］メチル｝−プロパン（ＵＶＩＮＵＬ（商標）３０３０）、２−（２Ｈ−ベンゾトリアゾール−２−イル）−４−メチルフェノール（ＵＶＩＮＵＬ（商標）３０３３）、２−（２Ｈ−ベンゾトリアゾール−２−イル）−４，６−ビス（１−メチル−１−フェニエチル）フェノール（ＵＶＩＮＵＬ（商標）３０３４）、エチル−２−シアノ−３，３−ジフェニルアクリレート（ＵＶＩＮＵＬ（商標）３０３５）、（２−エチルヘキシル）−２−シアノ−３，３−ジフェニルアクリレート（ＵＶＩＮＵＬ（商標）３０３９）、Ｎ，Ｎ’−ビスホルミル−Ｎ，Ｎ’−ビス（２，２，６，６−テトラメチル−４−ピペリジニル）ヘキサメチレンジアミン（ＵＶＩＮＵＬ（商標）４０５０Ｈ）、ビス−（２，２，６，６−テトラメチル−４−ピペリジル）−セバケート（ＵＶＩＮＵＬ（商標）４０７７Ｈ）、ビス−（１，２，２，６，６−ペンタメチル−４−ピペルジイル）−セバケート＋メチル−（１，２，２，６，６−ペンタメチル−４−ピペリジル）−セバケート（ＵＶＩＮＵＬ（商標）４０９２Ｈ）１，３−ビス［（２−シアノ−３，３−ジフェニルアクリロイル）オキシ］−２，２−ビス［［（２−シアノ−３、３−ジフェニルアクリロイル）オキシ］メチル］プロパン（ＵＶＩＮＵＬ（商標）３０３０）、２，２’−（１，４−フェニレン）ビス（４Ｈ−３，１−ベンゾキサジン−４−オン）、１，３−ビス［（２−シアノ−３，３−ジフェニルアクリロイル）オキシ］−２，２−ビス［［（２−シアノ−３，３−ジフェニルアクリロイル）オキシ］メチル］プロパン、２−（４，６−ジフェニル−１，３，５−トリアジン−２−イル）−５−ヘキシルオキシ−フェノール（ＴＩＮＵＶＩＮ（商標）１５７７）、２−（２Ｈ−ベンゾトリアゾール−２−イル）−４，６−ビス（１−メチル−１−フェニルエチル）フェノール（ＴＩＮＵＶＩＮ（商標）２３４）、２−［４，６−ビス（２，４−ジメチルフェニル）−１，３，５−トリアジン−２−イル］］−５−（オクチルオキシ）フェノール（ＣＨＩＧＵＡＲＤ（登録商標）１０６４）、２，２’−メチレンビス（６−（２Ｈ−ベンゾトリアゾール−２−イル）−４−，１，１，３，３，テトラメチルブチル）フェノール）（ＣＨＩＧＵＡＲＤ（登録商標）５４３１）、ナノサイズ無機材料、例えば酸化チタン、酸化セリウム、および酸化亜鉛（すべて、粒子サイズが１００ナノメートル以下）、など、または前記光安定剤の少なくとも１つを含む組み合わせが挙げられる。光安定剤は、組成物の総重量に基づき、０．０１から１０ｗｔ％、特定的には、０．０５から８ｗｔ％、または０．０６から７．７５ｗｔ％、または０．０６から４ｗｔ％、または４から８ｗｔ％、または０．０１から０．５ｗｔ％、または０．１から０．５ｗｔ％、または０．１から０．２ｗｔ％の量で存在することができる。
【００６３】
一実施形態では、組成物は、第１のポリ（脂肪族エステル−カーボネート）、第２のポリ（脂肪族エステル−カーボネート）、離型剤、熱安定剤、および本明細書で記載される鎖延長剤以外の成分を排除するまたはこれを実質的に含まないことができる。別の実施形態では、組成物は、第１のポリ（脂肪族エステル−カーボネート）、第２のポリ（脂肪族エステル−カーボネート）、離型剤、熱安定剤、鎖延長剤、および光安定剤以外の成分を排除するまたはこれを実質的に含まないことができる。この状況では、「実質的に含まない」という用語は、他の添加物成分が組成物に意図的に添加されないことを意味する。
【００６４】
ポリカーボネート組成物は当技術分野で知られている様々な方法により製造することができる。例えば、ポリカーボネート粉末、および他の任意的な成分を、任意で、任意のフィラーと共に、高速ミキサ中で、または手練りにより最初にブレンドする。次いで、ブレンドを二軸押出機のスロート中にホッパを介して送り込む。または、成分の少なくとも１つを、それを直接押出機中に、スロートで、またはサイドスタッファーを介して下流に送り込むことにより、または所望のポリマを有するマスターバッチにコンパウンディングさせ、押出機に送り込むことにより、組成物中に組み入れることができる。押出機は一般に、組成物が流れるようにするのに必要とされるものより高い温度で動作される。押出物は水浴中で直ちに急冷させ、ペレット化させることができる。そのように調製されたペレットは、要望通り、１／４インチ長以下とすることができる。そのようなペレットはその後の成型、成形または形成のために使用することができる。
【００６５】
組成物は、３００℃で１．２ｋｇのせん断荷重、ドウェル３００秒で、ＡＳＴＭ１２３８に従い測定すると、４０ｃｃ／１０ｍｉｎ未満、または３０ｃｃ／１０ｍｉｎ未満、または１５ｃｃ／１０ｍｉｎ未満、または１０ｃｃ／１０ｍｉｎ未満、または９ｃｃ／１０ｍｉｎ、または８ｃｃ／１０ｍｉｎの平均ＭＶＲを有する。
【００６６】
組成物はまた、２５０℃で５．０ｋｇのせん断荷重、ドウェル３００秒で、ＡＳＴＭ１２３８に従い測定すると、４０ｃｃ／１０ｍｉｎ未満、または３０ｃｃ／１０ｍｉｎ未満、または２０ｃｃ／１０ｍｉｎ未満、または８ｃｃ／１０ｍｉｎ未満の平均ＭＶＲを有する。
【００６７】
組成物は、ビスフェノールＡホモポリカーボネートをさらに含む同じ組成物と比べて、０．５メートル／分のライン速度で測定すると、少なくとも５℃低い、または少なくとも１０℃低い、そのうえまたは少なくとも１５℃低い温度でエンボス加工可能である。一実施形態では、組成物は、ビスフェノールＡホモポリカーボネートをさらに含む同じ組成物と比べて、０．５メートル／分のライン速度で測定すると、少なくとも５％少ない、または少なくとも１０％少ない、そのうえまたは少なくとも１５％少ない温度でエンボス加工可能である。
【００６８】
組成物は、非分枝ビスフェノールＡホモポリカーボネートをさらに含む同じ組成物と比べて、０．５メートル／分（ｍ／ｍｉｎ）、０．６ｍ／ｍｉｎ、または０．７ｍ／ｍｉｎのライン速度で測定すると、少なくとも５℃低い、または少なくとも１０℃低い、より好ましくは少なくとも１５℃低い温度でエンボス加工可能である。一実施形態では、組成物は、非分枝ビスフェノールＡホモポリカーボネートをさらに含む同じ組成物と比べて、０．５ｍ／ｍｉｎ、０．６ｍ／ｍｉｎ、または０．７ｍ／ｍｍｉｎのライン速度で測定すると、少なくとも５％少ない、好ましくは少なくとも１０％少ない、より好ましくは少なくとも１５％少ない温度でエンボス加工可能である。
【００６９】
組成物は、組成物から成型され、３．２ミリメートルの厚さを有する試験片について、ＡＳＴＭ  Ｄ２５６に従い測定すると、７５０ジュール／メートル（Ｊ／ｍ）超、または８００Ｊ／ｍ超、または８５０Ｊ／ｍ超、または８７５Ｊ／ｍ超、または８９０Ｊ／ｍ超、または９００Ｊ／ｍ超、または９１０Ｊ／ｍ超、または９２０Ｊ／ｍ超、または９３０Ｊ／ｍ超、または９４０Ｊ／ｍ超のノッチありアイゾット衝撃強度を有することができる。
【００７０】
組成物は、ＡＳＴＭ  Ｄ６３８に従い測定すると、２，０００メガパスカル（ＭＰａ）超、または２，１００ＭＰａ超、または２，１１０ＭＰａ超、または２，１２０ＭＰａ超、または２，１３０ＭＰａ超、または２，１４０ＭＰａ超、または２，１５０ＭＰａ超の引張弾性率をさらに有することができる。
【００７１】
組成物は、ＡＳＴＭ  Ｄ６３８に従い測定すると、５０ＭＰａ超、または５５ＭＰａ超、または５６ＭＰａ超、または５７ＭＰａ超、または５８ＭＰａ超、または５９ＭＰａ超の引張降伏応力をさらに有することができる。
【００７２】
組成物は、ＡＳＴＭ  Ｄ６３８に従い測定すると、８０％超、または９０％超、または９５％超、または９９％超、または１００％超、または１０５％超、または１１０％超、または１１５％超、または１２０％超、または１２５％超、または１３０％超、または１３５％超の引張破壊伸びをさらに有することができる。
【００７３】
組成物は、組成物から成型され、３．２ミリメートルの厚さを有する試験片について、ＡＳＴＭ  Ｄ６４８に従い測定すると、１０８℃を超えるか、１０８℃に等しい、または１０９℃を超えるか、１０９℃に等しい、または１１０℃を超えるか、１１０℃に等しい、または１１１℃を超えるか、１１１℃に等しい、または１１２℃を超えるか、１１２℃に等しい、または１１３℃を超えるか、１１３℃に等しい、または１１４℃を超えるか、１１４℃に等しい、または１１５℃を超えるか、１１５℃に等しい熱たわみ温度をさらに有することができる。
【００７４】
ポリカーボネート組成物を含む成形、形成または成型された物品もまた、提供される。一実施形態では、組成物を押し出して、層を製造することができ、層はさらにエンボス加工することができ、エンボス層が形成される。ポリカーボネート組成物は、射出成形、押出加工、回転成形、ブロー成形、および熱成形などの様々な方法により、有用な造形品に成型することができる。物品のいくつかの例としては、エンボスフィルム、コンピュータおよび事務機ハウジング、例えばモニタ用ハウジング、ハンドヘルド電子装置ハウジング、例えば携帯電話用ハウジング、電気コネクタ、および照明器具の構成要素、装飾品、家庭用電気製品、屋根、温室、サンルーム、水泳プール囲い、などが挙げられる。
【００７５】
ポリカーボネート組成物は下記非限定的な例によりさらに説明される。
【実施例１】
【００７６】
表１における成分は実施例において使用される。明確に別記されない限り、各成分の量は下記実施例では、組成物の総重量に基づく、重量パーセントで表される。
【００７７】
【表１】
2020503420.tif 000020
【００７８】
物理的測定を、表２に記載される試験および試験方法を使用して実施した。別記されない限り、全ての試験は２０１５年に効力のある試験である。射出成形試験片を、ＡＳＴＭ試験方法に従い成型させた。
【００７９】
【表２】
2020503420.tif 000021
【００８０】
ポリカーボネートを含む組成物を下記の通り調製した。ポリカーボネートを、下記表４から６に列挙される他の成分と共にブレンドし、次いで、二軸押出機を使用することにより押し出した。押し出されたペレットを機械的試験のための標準試験バーに成型した。典型的なコンパウンディングおよび成型手順は下記の通り記載される。
【００８１】
押出加工パラメータを表３に列挙する。サンプルを調製するための押出機型は二軸Ｔｏｓｈｉｂａ  ＴＥＭ−３７ＢＳ押出機とした（Ｌ／Ｄ４０．５、直径３７ｍｍであり、バレル温度はゾーン３から７まで２６０℃に、ゾーン８から１１まで２６５℃に設定し、ダイ温度を２６５℃に設定し、スクリュ回転数およびアウトプットを３００ｒｐｍおよび４０ｋｇ／ｈとした）。二軸押出機は、ポリマ組成物間で良好な混合を生成させるのに十分な分配および分散混合要素を有した。溶融加工された組成物は押出機から、ダイ中の小さな出口穴を通って出て行った。得られた溶融樹脂のストランドを、ストランドを水浴に通過させることにより冷却させた。次いで、冷却されたストランドを刻んでパッケージング、およびペレタイザーによるさらなるハンドリングのために小さなペレットとした。粉末およびペレットを押出機上のスロートホッパから送り出し、十分な溶融および混合を確実なものとした。コンパウンディングしたペレットを成型前に乾燥させた。
【００８２】
押出ペレットを適用される機械的試験に好適な形状に成型した。組成物をその後、ＩＳＯ２９４に従い、ＨｕｓｋｙまたはＢＯＹ射出成形機上で成型する。表４は成型条件を列挙する。
【００８３】
【表３】
2020503420.tif 000022
【００８４】
【表４】
2020503420.tif 000023
【００８５】
フィルムを０．１５ｍｍの厚さで押し出した。押出加工条件を表５に列挙する。
【００８６】
【表５】
2020503420.tif 000024
【００８７】
フィルムを高温でエンボス加工し、フィルム上で所望のテクスチャを得た。フィルムは望ましくは、２５５℃、少なくとも０．６メートル／分（ｍ／ｍｉｎ）のライン速度での、または２３５℃、少なくとも０．５ｍ／ｍｉｎのライン速度でのエンボス加工に適している。熱エンボス加工プロセス中、フィルムを最初に融解温度まで加熱し、２５℃で冷却し（任意でファンを使用して）、その後、エンボス加工ツールに引き込み、そこから剥離させた。剥離プロセス中、エンボスフィルムは望ましくは、エンボスフィルムがその形状を保持し、高性能光学用途に好適であることを可能にする剥離特性を有する。
【００８８】
質的剥離性能を、表６から８に示されるように、１から５に格付けした。剥離性能を下記の通り評価した：１の格付けはエンボスフィルムがエンボス加工ツールに貼り付き、剥離が困難であったことを示し、２の格付けは、エンボスフィルムがエンボス加工ツールに貼り付いたが、剥離は１の格付けよりも優れていたことを示し、３の格付けは、エンボスフィルムは２の格付けより少なくエンボス加工ツールに貼り付いたが、エンボスフィルムの品質はその他の点で許容されることを示し、４の格付けは、エンボスフィルムはエンボス加工ツールから貼り付きなしで、望ましい形状およびテクスチャを有して剥離させることができることを意味し、５の格付けは最適剥離性能を示し、望ましい形状およびテクスチャのエンボスフィルムが得られる。
【００８９】
＜実施例１−１から１−５＞
ポリマ組成物を用いて調製したフィルムの熱エンボス加工特性を評価し、結果を表６に示す。
【００９０】
【表６】
2020503420.tif 000025
【００９１】
表６は実施例１−および１−２、ならびに比較例Ｃ１−３からＣ１−５を用いて得られた結果を示す。比較例Ｃ１−３は、低分子量ホモポリカーボネート（ＰＣ−３）および２５ｗｔ％のＰＣＣＤを含むフィルムであり、これは所望の熱エンボス加工プロセスにおける使用に好適ではなかったが、それは通常、高複製速度フィルムであると考えられる。比較例Ｃ１−４およびＣ１−５は、２つの異なる比率のホモポリカーボネート（ＰＣ−１およびＰＣ−２）を含むフィルムであり、これらのフィルムは２５５℃、０．６−０．７ｍ／ｍｉｎのライン速度で、または２３５℃、０．５ｍ／ｍｉｎのライン速度で加工処理した場合、所望の剥離性能を有さなかった。
【００９２】
実施例１−１および１−２では、フィルムを、高分子量（ＰＡＥＣ−１）および低分子量（ＰＡＥＣ−２）セバシン酸／ビスフェノールＡポリ（脂肪族エステル−カーボネート）の２つの異なる比率のブレンドを有する組成物から調製した。実施例１および２からのフィルムは、２５５℃、０．６−０．７ｍ／ｍｉｎのライン速度で、および２３５℃、０．５ｍ／ｍｉｎのライン速度で加工処理すると、十分な剥離性能を有した。より高分子量のポリ（脂肪族エステル−カーボネート）のより高い相対的比率を使用すると、より良好な性能が得られた。しかしながら、フィルムは依然としてわずかに粘着性であったことが観察された。実施例１−１および１−２のフィルムは視覚的に透明であった。
【００９３】
＜実施例２−１から２−３＞
３つの追加のポリマ組成物を用いて調製したフィルムの熱エンボス加工特性を評価し、結果を表７に示す。
【００９４】
【表７】
2020503420.tif 000026
【００９５】
表７は、実施例２−１および２−２、ならびに比較例Ｃ２−３を用いて得た結果を示す。高分子量（ＰＡＥＣ−１）および低分子量（ＰＡＥＣ−２）セバシン酸／ビスフェノールＡポリ（脂肪族エステル−カーボネート）の２つの異なる比率のブレンドを有する組成物から調製した実施例２−１および２−２のフィルムは、２５５℃、０．６−０．７ｍ／ｍｉｎのライン速度で、および２３５℃、０．５ｍ／ｍｉｎのライン速度で加工処理すると、十分な剥離性能を有した。より高重量のポリ（脂肪族エステル−カーボネート）のより高い相対的比率を使用すると、より良好な性能が得られた。
【００９６】
分枝ビスフェノールＡホモポリカーボネート（ＰＣ−ＴＨＰＥ）から調製した組成物を使用する、比較例Ｃ２−３において劣った性能が観察され、フィルムは２５５℃、０．６−０．７ｍ／ｍｉｎのライン速度、または２３５℃、０．５ｍ／ｍｉｎのライン速度で加工処理すると、所望の剥離性能を有さなかった。
【００９７】
＜実施例３−１から３−６＞
６つの追加の組成物を用いて調製したフィルムの機械的および熱エンボス加工特性を表８に示されるように、評価した。特性を、射出成形サンプルを用いて決定した。
【００９８】
【表８】
2020503420.tif 000027
【００９９】
表６は、実施例３−１から３−６について得られた結果を示す。実施例３−１、３−２、３−３のフィルムを、５４ｗｔ％のより低い分子量および４５．７１ｗｔ％のより高い分子量のポリ（脂肪族エステル−カーボネート）を有する組成物から調製した。これらのフィルムの機械的特性は同等であり、エンボス加工適用に好適であった。
【０１００】
実施例３−１では、ＰＥＴＳを離型剤として使用し、一方、実施例３−２では、ＰＥＴＳおよびＧＭＳの両方を離型剤として使用した。高温熱エンボス加工プロセスでは、実施例３−１および３−２のフィルムは、２５５℃、０．６−０．７ｍ／ｍｉｎのライン速度で加工処理すると、同等な剥離性能を有し、一方、実施例３−２のフィルムは２３５℃、０．５ｍ／ｍｉｎのライン速度では改善された剥離性能を示した。実施例３−３では、ＧＭＳを離型剤として使用し、得られたフィルムの剥離性能は実施例３−１および３−２についての剥離性能より良好であった（どちらも、２５５℃、０．６−０．７ｍ／ｍｉｎのライン速度で、および２３５℃、０．５ｍ／ｍｉｎのライン速度で加工処理した場合）。
【０１０１】
実施例３−４のフィルムを、５４ｗｔ％のより低い分子量および２５．７４ｗｔ％のより高い分子量のポリ（脂肪族エステル−カーボネート）、２０ｗｔ％のＴＨＰＥ−分枝ポリカーボネート、およびＧＭＳを有する組成物から調製した。２５５℃、０．６−０．７ｍ／ｍｉｎのライン速度で、および２３５℃、０．５ｍ／ｍｉｎのライン速度で加工処理した場合、得られたフィルムの剥離特性はどちらも、実施例３−１から３−３に対して改善された。
【０１０２】
実施例３−５のフィルムを、２７ｗｔ％のより低い分子量および７２．７４ｗｔ％のより高い分子量のポリ（脂肪族エステル−カーボネート）、およびＧＭＳを有する組成物から調製した。２５５℃、０．６−０．７ｍ／ｍｉｎのライン速度、および２３５℃、０．５ｍ／ｍｉｎのライン速度の両方で加工処理した場合、得られたフィルムの剥離特性は、実施例３−１から３−４に対して改善された。
【０１０３】
実施例３−６のフィルムを、５４ｗｔ％のより低い分子量および２５．７４ｗｔ％のより高い分子量のポリ（脂肪族エステル−カーボネート）、２０ｗｔ％のポリ（カーボネート−シロキサン）、およびＧＭＳを有する組成物から調製した。２５５℃、０．６−０．７ｍ／ｍｉｎのライン速度、および２３５℃、０．５ｍ／ｍｉｎのライン速度の両方で加工処理した場合、得られたフィルムの剥離特性は実施例３−１に匹敵した。
【０１０４】
発明の様々な態様を、制限することを意図しない下記実施形態により説明する。
【０１０５】
実施形態１．組成物の総重量に基づき、１５から９０ｗｔ％、または２０から８０ｗｔ％の第１の重量平均分子量を有する第１のポリ（脂肪族エステル−カーボネート）、１０から８５ｗｔ％、または２０から８０ｗｔ％、または２５から６５ｗｔ％の、第１の重量平均分子量より低い第２の重量平均分子量を有する第２のポリ（脂肪族エステル−カーボネート）、０．０１から０．５ｗｔ％の離型剤、０．０１から０．５ｗｔ％の熱安定剤、および０．０１から０．５ｗｔ％の鎖延長剤を含む熱可塑性組成物であって、前記量は合計１００ｗｔ％であり、組成物の総重量に基づき、熱可塑性組成物は、３００℃で１．２ｋｇのせん断荷重、ドウェル３００秒で、ＡＳＴＭ１２３８に従い測定すると、４０ｃｃ／１０ｍｉｎ未満、または３０ｃｃ／１０ｍｉｎ未満、より好ましくは１５ｃｃ／１０ｍｉｎ未満、最も好ましくは１０ｃｃ／１０ｍｉｎ未満の平均溶融体積流速、および、２５０℃で５．０ｋｇのせん断荷重、ドウェル３００秒で、ＡＳＴＭ１２３８に従い測定すると、４０ｃｃ／１０ｍｉｎ未満、好ましくは３０ｃｃ／１０ｍｉｎ未満、より好ましくは２０ｃｃ／１０ｍｉｎ未満、最も好ましくは８ｃｃ／１０ｍｉｎ未満の平均溶融体積流速を有する、熱可塑性組成物。
【０１０６】
実施形態２．組成物は、０．５メートル／分のライン速度で測定すると、非分枝ビスフェノールＡホモポリカーボネートをさらに含む同じ組成物よりも、少なくとも５℃低い、５％少ない、または少なくとも１０℃低い、または少なくとも１５℃低い温度でエンボス加工可能である、実施形態１の組成物。
【０１０７】
実施形態３．組成物は、組成物から成型され、３．２ｍｍの厚さを有する試験片について、ＡＳＴＭ  Ｄ２５６に従い測定すると、７５０Ｊ／ｍ超、または８００Ｊ／ｍ超のノッチありアイゾット衝撃強度、ＡＳＴＭ  Ｄ６３８に従い測定すると、２，０００ＭＰａ超、または２，１００ＭＰａ超の引張弾性率、ＡＳＴＭ  Ｄ６３８に従い測定すると、５０ＭＰａ超、または５５ＭＰａ超の引張降伏応力、ＡＳＴＭ  Ｄ６３８に従い測定すると、８０％超、または９０％超の引張破壊伸び、および、組成物から成型され、３．２ｍｍの厚さを有する試験片について、ＡＳＴＭ  Ｄ６４８に従い測定すると、１０８℃を超えるか、１０８℃に等しい熱たわみ温度を有する、実施形態１または２の組成物。
【０１０８】
実施形態４．第１のポリ（脂肪族エステル−カーボネート）の重量平均分子量は、ＧＰＣによりビスフェノールＡホモポリカーボネート標準を用いて測定すると、５０，０００から８０，０００ｇ／ｍｏｌ、または６５，０００から７５，０００ｇ／ｍｏｌであり、第２のポリ（脂肪族エステル−カーボネート）の重量平均分子量は、ＧＰＣによりビスフェノールＡホモポリカーボネート標準を用いて測定すると、３０，０００から５０，０００ｇ／ｍｏｌ、または３６，０００から４５，０００ｇ／ｍｏｌである、実施形態１から３のいずれか１つ以上の組成物。
【０１０９】
実施形態５．第１および第２のポリ（脂肪族エステル−カーボネート）における脂肪族エステル単位は、各々、セバシン酸から誘導され、各ポリ（脂肪族エステル−カーボネート）中に、１００ｍｏｌ％の各ポリ（脂肪族エステル−カーボネート）に基づき、５から１０ｍｏｌ％、または６から９ｍｏｌ％の量で存在し、カーボネート単位はビスフェノールＡから誘導される、実施形態１から４のいずれか１つ以上の組成物。
【０１１０】
実施形態６．離型剤は、モノステアリン酸グリセロール、テトラステアリン酸ペンタエリスリトール、もしくは前記の少なくとも１つを含む組み合わせであり、または、離型剤は、モノステアリン酸グリセロールである、実施形態１から５のいずれか１つ以上の組成物。
【０１１１】
実施形態７．１０から３０ｗｔ％、もしくは５から３０ｗｔ％の分枝ホモポリカーボネート、または１０から３０ｗｔ％、もしくは５から２５ｗｔ％のポリカーボネート−ポリシロキサンコポリマをさらに含む、実施形態１から６のいずれか１つ以上の組成物。
【０１１２】
実施形態８．１５から８０ｗｔ％、または２０から６０ｗｔ％の第１のポリ（脂肪族エステル−カーボネート）、１０から８０ｗｔ％、または２０から６０ｗｔ％の第２のポリ（脂肪族エステル−カーボネート）、０から５０ｗｔ％、または１０から５０ｗｔ％の分枝ビスフェノールＡホモポリカーボネート、０．０１から０．５ｗｔ％の離型剤、好ましくはモノステアリン酸グリセロール、および０．０１から８ｗｔ％の光安定剤を含み、熱可塑性組成物は、３００℃で１．２ｋｇのせん断荷重、ドウェル３００秒で、ＡＳＴＭ１２３８に従い測定すると、１５ｃｃ／１０ｍｉｎ未満の平均溶融体積流速を有する、実施形態１から６のいずれか１つ以上の組成物。
【０１１３】
実施形態９．１５から３５ｗｔ％、または２０から３０ｗｔ％の第１のポリ（脂肪族エステル−カーボネート）、４０から７５ｗｔ％、または４５から７０ｗｔ％の第２のポリ（脂肪族エステル−カーボネート）、１０から３０ｗｔ％、または１５から２５ｗｔ％の分枝ビスフェノールＡホモポリカーボネート、０．０１から０．５ｗｔ％の離型剤、好ましくはモノステアリン酸グリセロール、および０．０１から８ｗｔ％の光安定剤を含み、熱可塑性組成物は、３００℃で１．２ｋｇのせん断荷重、ドウェル３００秒で、ＡＳＴＭ１２３８に従い測定すると、１５ｃｃ／１０ｍｉｎ未満の平均溶融体積流速を有する、実施形態１から６のいずれか１つ以上の組成物。
【０１１４】
実施形態１０．６０から９０ｗｔ％、または６５から８５ｗｔ％の第１のポリ（脂肪族エステル−カーボネート）、１０から４０ｗｔ％、または１５から３５ｗｔ％の第２のポリ（脂肪族エステル−カーボネート）、０．０１から０．５ｗｔ％の離型剤、好ましくはモノステアリン酸グリセロール、および０．０１から８ｗｔ％の光安定剤を含み、熱可塑性組成物は、３００℃で、１．２ｋｇのせん断荷重、３６０秒で、ＡＳＴＭ１２３８に従い測定すると、１０ｃｃ／１０ｍｉｎ未満の平均溶融体積流速を有する、実施形態１から６のいずれか１つ以上の組成物。
【０１１５】
実施形態１１．組成物の成分を溶融混合する工程を含む、実施形態１から１０のいずれか１つ以上の組成物を製造するための方法。
【０１１６】
実施形態１２．実施形態１から１０のいずれか１つ以上の組成物を押し出し、層を形成させる工程を含む、層を製造するための方法。
【０１１７】
実施形態１３．層は、２から５，０００μｍ、または５から１，０００μｍ、または５から５００μｍ、または５から５０μｍの厚さを有する、実施形態１２の方法。
【０１１８】
実施形態１４．実施形態１２または１３の層を、０．４５ｍ／ｍｉｎ、または０．５ｍ／ｍｉｎ、または０．６ｍ／ｍｉｎ、または０．７ｍ／ｍｉｎのライン速度で、２３５から２５５℃にて、熱的にエンボス加工する工程を含む、エンボス層を製造するための方法。
【０１１９】
実施形態１５．実施形態１から１０のいずれか１つ以上の組成物、実施形態１１の方法により作製された組成物、または実施形態１２から１４のいずれか１つ以上により製造された層を含む物品。
【０１２０】
実施形態１６：物品は、層、好ましくはエンボス層、より好ましくはエンボス再帰反射層である、実施形態１５の物品。
【０１２１】
前記組成物、方法、および物品は、本明細書で開示される任意の適切な成分もしくは工程を含む、本明細書で開示される任意の適切な成分もしくは工程から構成される、または本明細書で開示される任意の適切な成分もしくは工程から本質的に構成されることができる。前記組成物、方法、および物品は、それらに加えて、またはそれらの代わりに、その他の点では前記組成物、方法、および物品の機能または目的の達成に必要ではない任意の工程、成分、材料、材料成分、アジュバント、または種を欠く、または実質的に含まないように処方することができる。
【０１２２】
本明細書で開示される全ての範囲は終点を含み、終点は独立して互いに組み合わせることができる。「組み合わせ」はブレンド、混合物、合金、反応生成物、などを含む。「第１の」、「第２の」などの用語はいずれの順序、量、または重要性も示さず、むしろ、１つの要素を別の要素と識別するために使用される。「１つの（ａ、ａｎ）」または「その（ｔｈｅ）」という用語は量の制限を示さず、本明細書で別記されない限り、または文脈により明確に否定されない限り、単数形および複数形の両方を包含するものと解釈されるべきである。「または」は、明確に別記されない限り、「および／または」を意味する。明細書を通して「いくつかの実施形態」、「一実施形態」、などへの言及は、実施形態と関連させて記載される特定の要素が本明細書で記載される少なくとも１つの実施形態に含まれ、他の実施形態では存在してもしなくてもよいことを意味する。加えて、所望の要素は、様々な実施形態において、任意の好適な様式で組み合わせることができることが理解されるべきである。
【０１２３】
別に規定されない限り、本明細書で使用される技術および科学用語は、本出願が属する分野の当業者により普通に理解されるものと同じ意味を有する。引用される全ての特許、特許出願、および他の参考文献は、それらの全体が、参照により本明細書に組み込まれる。しかしながら、本出願における用語が、組み込まれる参考文献における用語と相反または矛盾する場合、本出願の用語が組み込まれる参考文献の矛盾する用語に優先する。
【０１２４】
本明細書では、「ヒドロカルビル」という用語は、炭素、水素、および任意で１つ以上のヘテロ原子（例えば、１、２、３、または４つのハロゲン、Ｏ、Ｎ、Ｓ、Ｐ、またはＳｉなどの原子）を含む基を含む。「アルキル」は、分枝または直鎖、飽和、一価炭化水素基、例えば、メチル、エチル、ｉ−プロピル、およびｎ−ブチルを意味する。「アルキレン」は、直鎖または分枝鎖、飽和、二価炭化水素基（例えば、メチレン（−ＣＨ２−）またはプロピレン（−（ＣＨ２）３−））を意味する。「アルケニル」および「アルケニレン」は、それぞれ、少なくとも１つの炭素−炭素二重結合を有する一価または二価直鎖または分枝鎖炭化水素基を意味する（例えば、エテニル（−ＨＣ＝ＣＨ２）。「アルキニル」は、少なくとも１つの炭素−炭素三重結合を有する直鎖または分枝鎖、一価炭化水素基を意味する（例えば、エチニル）。「アルコキシ」は酸素を介して連結されたアルキル基（すなわち、アルキル−Ｏ−）、例えばメトキシを意味する。「シクロアルキル」および「シクロアルキレン」は、それぞれ、式−ＣｎＨ２ｎ−ｘおよび−ＣｎＨ２ｎ−２ｘ−の一価および二価環状炭化水素基を意味し、ここで、ｘは環化の数である。「アリール」は一価、単環または多環芳香族基（例えば、フェニルまたはナフチル）を意味する。「アリーレン」は二価、単環、または多環芳香族基を意味する。「アルキルアリーレン」はアルキル基で置換されたアリーレン基を意味する。「アリールアルキレン」は、アリール基で置換されたアルキレン基（例えば、ベンジル）を意味する。接頭辞「ハロ」は、もう１つのハロゲン（Ｆ、Ｃｌ、Ｂｒ、またはＩ）置換基（これは同じか、または異なるものとすることができる）を含む基または化合物を意味する。接頭辞「ヘテロ」はヘテロ原子（例えば、１、２、または３つのヘテロ原子、ここで、各ヘテロ原子は独立してＮ、Ｏ、Ｓ、またはＰである）である少なくとも１つの環員を含む基または化合物を意味する。
【０１２５】
「置換された」は、化合物または基が、水素の代わりに少なくとも１つ（例えば、１、２、３、または４）の置換基で置換されていることを意味し、ここで、各置換基は独立してニトロ（−ＮＯ２）、シアノ（−ＣＮ）、ヒドロキシ（−ＯＨ）、ハロゲン、チオール（−ＳＨ）、チオシアノ（−ＳＣＮ）、Ｃ１−６アルキル、Ｃ２−６アルケニル、Ｃ２−６アルキニル、Ｃ１−６ハロアルキル、Ｃ１−９アルコキシ、Ｃ１−６ハロアルコキシ、Ｃ３−１２シクロアルキル、Ｃ５−１８シクロアルケニル、Ｃ６−１２アリール、Ｃ７−１３アリールアルキレン（例えば、ベンジル）、Ｃ７−１２アルキルアリーレン（例えば、トルイル）、Ｃ４−１２ヘテロシクロアルキル、Ｃ３−１２ヘテロアリール、Ｃ１−６アルキルスルホニル（−Ｓ（＝Ｏ）２−アルキル）、Ｃ６−１２アリールスルホニル（−Ｓ（＝Ｏ）２−アリール）、またはトシル（ＣＨ３Ｃ６Ｈ４ＳＯ２−）であり、ただし、置換された原子の標準原子価を超えないこと、および、置換が化合物の製造、安定性、または所望の特性に有意に悪影響を及ぼさないことを条件とする。化合物が置換される場合、指示された数の炭素原子は、任意の置換基のものを含む、その基中の炭素原子の総数である。
【０１２６】
特定の実施形態について記載してきたが、現在予期されない、またはされ得ない代替、改変、変更、改善、および実質的な等価物については、出願人または当業者は思いつくことができる。したがって、出願された、補正され得る添付の特許請求の範囲は、そのような代替、改変、変更、改善、および実質的な等価物を全て包含することが意図される。
【国際調査報告】
2020503420.tif 000028
2020503420.tif 000029
2020503420.tif 000030